(57)【特許請求の範囲】
【請求項１】
７５１〜２０００ｎｍの波長域において、入射する放射の少なくとも４０％を反射する断熱シートであって、
（ａ）  赤外線波長域で反射し、かつ以下の組成物
（ａ．１）  少なくとも１つのアキラルネマチック重合性モノマーと少なくとも１つのキラル重合性モノマーとを含んだ組成物であって、少なくとも１つのアキラルネマチック重合性モノマーが、式Ｉ．ａ、Ｉ．ｂ
【化１】
0005746022.tif 000029
の化合物およびそれらの混合物から選択される少なくとも１つの二官能重合性アキラルネマチックモノマーを含み、かつ少なくとも１つのキラル重合性モノマーが、式ＩＶ．ｃ
【化２】
0005746022.tif 000030
の化合物である；
の硬化によって得られる、硬化された形の少なくとも１つの液晶層；
（ｂ）  場合により少なくとも１つの支持シート；
（ｃ）  場合により少なくとも１つの液晶層と接触する少なくとも１つの配向層；
（ｄ）  場合により少なくとも１つのλ／２波長シート；
（ｅ）  場合により少なくとも１つの接着層、保護層および／または剥離層；
（ｆ）  場合により、３５０〜７５０ｎｍの波長域で反射し、かつ以下の
（ｆ．１）  少なくとも１つのアキラルネマチック重合性モノマーと少なくとも１つのキラル重合性モノマーとを含んだ組成物であって、少なくとも１つのアキラルネマチック重合性モノマーが、上述で定義されている式Ｉ．ａ、Ｉ．ｂの化合物およびそれらの混合物から選択される少なくとも１つの二官能重合性アキラルネマチックモノマーを含み、かつ少なくとも１つのキラル重合性モノマーが、上述で定義されている式ＩＶ．ｃの化合物である；
の硬化によって得られる、硬化された形の少なくとも１つの液晶層；
を含む断熱シート。
【請求項２】
７５１〜２０００ｎｍの波長域において、入射する放射の少なくとも４５％を反射する、請求項１に記載の断熱シート。
【請求項３】
３９０〜７５０ｎｍの波長域において、入射する放射の少なくとも８０％の透過率を有する、請求項１または２のいずれか１項に記載の断熱シート。
【請求項４】
３９０〜７５０ｎｍの波長域に少なくとも１つの反射帯極大を有する、請求項１または２のいずれか１項に記載の断熱シート。
【請求項５】
（ａ）  赤外線波長域で反射し、かつ以下の
（ａ．１）  少なくとも１つのアキラルネマチック重合性モノマーと少なくとも１つのキラル重合性モノマーとを含んだ組成物であって、少なくとも１つのアキラルネマチック重合性モノマーが、式Ｉ．ａ、Ｉ．ｂ
【化３】
0005746022.tif 000031
の化合物およびそれらの混合物から選択される少なくとも１つの二官能重合性アキラルネマチックモノマーを含み、かつ少なくとも１つのキラル重合性モノマーが、式ＩＶ．ｃ
【化４】
0005746022.tif 000032
の化合物である；
の硬化によって得られる、硬化された形の少なくとも１つの液晶層；
（ｂ）  場合により少なくとも１つの支持シート；
（ｃ）  場合により少なくとも１つの液晶層と接触する少なくとも１つの配向層；
（ｄ）  場合により少なくとも１つのλ／２波長シート；
（ｅ）  場合により少なくとも１つの接着層、保護層および／または剥離層；
（ｆ）  ３５０〜７５０ｎｍの波長域で反射し、かつ以下の組成物
（ｆ．１）  少なくとも１つのアキラルネマチック重合性モノマーと少なくとも１つのキラル重合性モノマーとを含んだ組成物であって、少なくとも１つのアキラルネマチック重合性モノマーが、上述で定義されている式Ｉ．ａ、Ｉ．ｂの化合物およびそれらの混合物から選択される少なくとも１つの二官能重合性アキラルネマチックモノマーを含み、かつ少なくとも１つのキラル重合性モノマーが、上述で定義されている式ＩＶ．ｃの化合物である；
の硬化によって得られる、硬化された形の少なくとも１つの液晶層；
を含む、請求項１、２または４のいずれか１項に記載の断熱シート。
【請求項６】
赤外線波長域で反射する硬化された形の少なくとも２つの液晶層を含む、請求項１から５までのいずれか１項に記載の断熱シートであって、少なくとも前記２つの層は少なくとも１組の層の対を含み、この層の対の２層は類似の赤外線波長域を反射すると共に、この層の対の２層はそれらのキラリティーが相違している断熱シート。
【請求項７】
硬化された形の少なくとも２つの液晶層を含む、請求項１から６までのいずれか１項に記載の断熱シートであって、少なくとも２つの層はそれぞれ異なった赤外線波長域で反射する断熱シート。
【請求項８】
少なくとも２組の層の対を含む、請求項６または７のいずれか１項に記載の断熱シートであって、これらの層の対の２つの層は類似の赤外線波長域を反射するが、それらのキラリティーは相違し、異なった層の対の層はそれぞれ異なった赤外線波長域で反射する断熱シート。
【請求項９】
硬化された形の２つの液晶層からなる少なくとも１組の層の対を含む、請求項１から８までのいずれか１項に記載の断熱シートであって、これらの２層はそれぞれ類似の赤外線波長域で反射すると共に、同一のキラリティーを有し、これらの２つ層の間にλ／２波長シートが配されている断熱シート。
【請求項１０】
少なくとも１つの支持シート（ｂ）が含まれ、かつ該支持シート（ｂ）が、ポリエチレンテレフタレート、ポリエチレンナフタレート、ポリビニルブチラール、ポリビニルクロリド、軟質ポリビニルクロリド、ポリメチルメタクリレート、ポリ（エチレン−コ−ビニルアセテート）、ポリカーボネート、セルローストリアセテート、ポリエーテルスルホン、ポリエステル、ポリアミド、ポリオレフィンおよびアクリル樹脂から構成されるシートから選択される、請求項１から９までのいずれか１項に記載の断熱シート。
【請求項１１】
少なくとも１つの支持シート（ｂ）が含まれ、かつ該支持シート（ｂ）の片側または両側が、少なくとも１つの液晶層と直接または間接に接触していてよい、請求項１から１０までのいずれか１項に記載の断熱シート。
【請求項１２】
少なくとも１つの配向層（ｃ）が含まれ、かつ少なくとも１つの支持シートと少なくとも１つの液晶層との間および／または少なくとも２つの液晶層の間に、該配向層（ｃ）が配されている、請求項１から１１までのいずれか１項に記載の断熱シート。
【請求項１３】
少なくとも１つの配向層（ｃ）が含まれ、かつ該配向層（ｃ）が、ポリビニルアルコールおよびポリイミドから選択される、請求項１から１２までのいずれか１項に記載の断熱シート。
【請求項１４】
少なくとも１つの支持シート（ｂ）が含まれ、かつ該支持シート（ｂ）が、接着剤なしで極性表面に付着し得る少なくとも１つの接着シートを含む、請求項１から１３までのいずれか１項に記載の断熱シート。
【請求項１５】
接着シートが、軟質ポリビニルクロリド、自己粘着熱可塑性ポリオレフィンまたはポリメチルメタクリレートで構成されている、請求項１４に記載の断熱シート。
【請求項１６】
少なくとも１つの支持シート（ｂ）が含まれ、かつ該支持シート（ｂ）が、少なくとも１つの装飾シートを含む、請求項１から１５までのいずれか１項に記載の断熱シート。
【請求項１７】
加えてさらに少なくとも１つの保護層、接着層および／または剥離層（ｅ）を含む、請求項１から１６までのいずれか１項に記載の断熱シート。
【請求項１８】
断熱ラミネートであって、
（１）請求項１から８までのいずれか１項に定義された硬化された形の少なくとも１つの液晶層；
（２）場合により少なくとも１つの支持材料；
（３）場合により少なくとも１つの配向層；
（４）場合により少なくとも１つのλ／２波長シート；および
（５）場合により少なくとも１つの保護層、接着層および／または剥離層；
を含む断熱ラミネートであって、成分（２）〜（５）のいずれも含まれていない場合、成分（１）は硬化された形の少なくとも２つの液晶層を含む断熱ラミネート。
【請求項１９】
支持材料（２）が含まれ、かつ該支持材料（２）が、ガラス、透明なポリマー、ガラスと透明なポリマーからなる複合系、不透明なポリマー、金属、セラミックおよび粘土から選択される、請求項１８に記載の断熱ラミネート。
【請求項２０】
ガラスが、窓ガラスまたは外壁ガラス、合わせ板ガラス、断熱ガラス、安全ガラスまたはそれらの混合系である、請求項１９に記載の断熱ラミネート。
【請求項２１】
式ＩＶ．ｃ
【化５】
0005746022.tif 000033
の化合物ならびに少なくとも１つのアキラルネマチック重合性モノマーを含む組成物。
【請求項２２】
以下のステップ：
（Ｉ）支持シートを準備し、場合により浄化するおよび／または支持シート表面の方位方向を生成するステップ；
（ＩＩ）場合により、支持シートへ配向層を被着し、場合により浄化するおよび／または配向層の方位方向を生成するステップ；
（ＩＩＩ）場合により、組成物（ｆ．１）を被着し、場合により配向し、組成物を少なくとも部分的に硬化するステップ；
（ＩＶ）場合により、ステップ（ＩＩＩ）で得られた層へ配向層を被着し、場合により浄化するおよび／または配向層の方位方向を生成するステップ；
（Ｖ）組成物（ａ．１）を被着し、場合により配向し、組成物を少なくとも部分的に硬化するステップ；
（ＶＩ）場合により、ステップ（Ｖ）で得られた層へ配向層を被着し、場合により浄化するおよび／または配向層の方位方向を生成するステップ；
（ＶＩＩ．１）場合により、ステップ（Ｖ）または（ＶＩ）で得られたシート（層側または支持シート側）へ組成物（ａ．１）を被着し、場合により配向し、組成物を少なくとも部分的に硬化するステップ（この場合、ステップ（ＶＩＩ．１）で得られる層はステップ（Ｖ）で得られる層とはキラリティーおよび／または反射される赤外線波長域の点で相違する）；または
（ＶＩＩ．２）場合により、ステップ（Ｖ）で得られた層へλ／２波長シートを被着し、次いで、λ／２波長シートへステップ（Ｖ）と同じ組成物を被着し、場合により配向し、組成物を少なくとも部分的に硬化するステップ；
（ＶＩＩＩ）場合により、ステップ（ＩＩ）〜（ＶＩＩ）を１回以上反復するステップであって、この場合、反復時には、先のステップ（Ｖ）および（ＶＩＩ）および場合により（ＩＩＩ）の組成物とも異なる組成物が使用されるステップ；
（ＩＸ）場合により、ステップ（Ｖ）、（ＶＩＩ）および／または（ＶＩＩＩ）で得られた２つのシートを接着するステップ；
（Ｘ）場合により、ステップ（ＩＸ）で得られた接着されたシートの一方または双方の支持シートを剥離するステップ；
（ＸＩ）場合により、ステップ（ＩＸ）および（Ｘ）を１回以上繰返すステップ；および
（ＸＩＩ）場合により、ステップ（Ｖ）、（ＶＩＩ）、（ＶＩＩＩ）、（Ｘ）または（ＸＩ）で得られた層へ保護層、接着層および／または剥離層を被着するステップ
を含む、請求項１から１７までのいずれか１項に記載の断熱シートの製造方法。
【請求項２３】
以下のステップ：
（ｉ）請求項１から１７までのいずれか１項に記載の定義によるシートを準備するステップ；
（ｉｉ）シートの両側が支持シートまたは保護シートによって閉成されている場合、一方の支持シートまたは保護シートを剥離するステップ；
（ｉｉｉ）新たな支持シートへステップ（ｉ）または（ｉｉ）で準備したシートを被着するステップ；および
（ｉｖ）新たなシートへ層を転写するステップ
を含む、請求項１から１７までのいずれか１項に記載の断熱シートの製造方法。
【請求項２４】
請求項１から１７までのいずれか１項に記載のシート、または請求項２１に記載の組成物を、建造物および輸送手段の熱管理のために用いる使用。
【発明の詳細な説明】
【技術分野】
【０００１】
本発明は、赤外線反射液晶層をベースとした熱放射遮蔽シートおよび熱放射遮蔽ラミネート、それらの製造方法、それらを含んだ顔料ならびに、特定のキラルドープ剤を含んだ組成物に関する。
【０００２】
熱放射の遮蔽問題は、とりわけ、住宅、オフィスあるいは産業用建造物の場合に発生する。窓面積の大きい建物は、特に夏季、とりわけ南部地方では、相当なエネルギーを消費して空調装置によって冷やされない限り、すぐに昇温してしまう。交通輸送手段、例えば乗用車、トラック、バス、列車、航空機等についても同じことが当てはまる。
【０００３】
とりわけ８００ｎｍ〜２０００ｎｍの波長域の熱放射を遮蔽するための（特に昇温を最小限に抑止する）常用の断熱法は当該染料または顔料による熱放射の吸収を基礎としている。ただし、吸収されたエネルギーは伝熱(放熱)によって大半が、断熱される対象または空間に放出される。
【０００４】
特にガラス嵌め工事の場合、熱放射を広範に反射する材料を使用することが知られている。そのために、広帯域吸収剤または反射剤として特別な染料または顔料が多く使用されるが、黒鉛あるいは金もまた使用される。
【０００５】
この場合、染料としては、例えば広帯域にわたって赤外線（ＩＲ）を吸収するナフタロシアニンあるいはまたポリメチン染料も使用される。短所は、吸収された放射エネルギーが、伝熱を経て放散する熱エネルギーに変換されることである。
【０００６】
赤外線放射の吸収剤ないし反射剤としても使用される、黒鉛、金、銀またはインジウム・スズ酸化物（ＩＴＯ）も同等な短所を有する。この場合、特に可視スペクトル域において、時として顕著な固有色が所与である。可視波長域における十分均等な高い透過率は非常に正確な、したがって、高いコストを要する極度に薄い層の製造によってのみ保証される。この種の金属層は一般に、化学蒸着または物理蒸着等の非常に高いコストを要する蒸着法によって被着される。さらにもう一つの短所は、この種の層は非常に広い電磁スペクトル域にわたって、例えばマイクロ波域および／または電波域においても反射することが多く、このことは、これらの領域における優れた透過率が求められる、数多くの利用にとって受け入れ難いという点である。
【０００７】
同じく、コレステリック液晶物質も電磁スペクトルの赤外線域において光を反射し得ることが知られている。コレステリック（キラル・ネマチック）液晶はすでにずっと以前から知られている。この種の物質の最初の例はオーストリアの植物学者Ｆ．Ｒｅｉｎｉｔｚｅｒによって発見された（Ｍｏｎａｔｓｈｅｆｔｅ  Ｃｈｅｍｉｅ，９（１８８８），４２１）。コレステリック相が発生する前提条件はキラリティーである。キラル分子部は液晶分子自体に所与であると共に、ドープ剤としてもネマチック相に与えられることができ、これによって、キラル・ネマチック相が誘起される。キラル・ネマチック相は特別な光学的特性を有している。つまり、高い旋光性ならびに、キラル・ネマチック相内における円偏光の選択的反射によって生ずる顕著な円二色性である。これにより、反射波長で入射した光の最大５０％が反射されることになる。残りは媒体との相互作用なしに通過する。この場合、反射光の回転方向は、らせんの回転方向によって決定される。右回りのらせんは右円偏光を反射し、左回りのらせんは左円偏光を反射する。キラルドープ剤の濃度を変化させることにより、ピッチおよびそれと共に、キラル・ネマチック層の選択的反射光の波長域を変化させることができる。この場合、観察されたピッチｐ（英語「ｐｉｔｃｈ」）の逆数とキラル化合物の濃度（ｘch）との間には以下の直接の関係が存在する:
１／ｐ＝ＨＴＰｘch
ここで、ＨＴＰはらせん形ねじれ能を表しており、これはキラルドープ剤の（化合物ごとに異なる）ねじれ能を示している。
【０００８】
米国特許第４，６３７，８９６号から、コレステリン誘導体ベースのコレステリック液晶化合物ならびに、それが重合されて含まれた光重合コレステリック・コーティングが知られている。該文献に開示されたコレステリックシートは可視波長域に複数の反射極大を有している。ただし、９５０ないし１２６０ｎｍに反射極大を有する２例の無色シートも挙げられている。しかしながら、これらのシートは反射幅が狭いために熱絶縁コーティングとしては不適である。
【０００９】
米国特許第５，６２９，０５５号から、セルロース・ベースの丈夫なコレステリックシートが知られている。これらのシートはセルロース結晶のコロイド懸濁液から得られ、その際、コロイド懸濁液は結晶セルロースの酸加水分解によって製造される。この丈夫なシートはコレステリック特性を有しており、その反射波長は赤外線から紫外線までの全スペクトル域にわたって調整可能とされている。該文献に開示された材料は、印刷技術またはコピー技術ではコレステリック効果が再現不能であることからして、特に光学的認証手段として提案される。
【００１０】
国際公開第２００６／１２８０９１号は、一定の弾性率を有する少なくとも１つのポリマーシートの他に、捩れたネマチック液晶からなる１つ以上の層も含んだ多層ラミネートを開示している。これは赤外線波長域の放射を反射し、これによって、ラミネートは断熱作用を行う。
【００１１】
ただし、断熱作用はまだ満足し得るものではない。
【００１２】
本発明の目的は、赤外線波長を有する電磁放射(赤外線放射)、特に７５１ｎｍ〜約２０００ｎｍの波長域の赤外線放射を反射し、所望であれば、同時に電磁スペクトルの可視域においてほぼ完全に透明な容易に製造可能な断熱シートおよび断熱ラミネートを提供することであった。加えてさらに、断熱シートおよび断熱ラミネートをして、所望であれば、電磁スペクトルのその他の領域における一定の波長または波長域を適確に透過または反射可能とさせることも狙いであった。
【００１３】
上記課題は、
（ａ）  赤外線波長域で反射し、かつ以下の組成物つまり
（ａ．１）  少なくとも１つのアキラルネマチック重合性モノマーと少なくとも１つのキラル重合性モノマーとを含んだ組成物；または
（ａ．２）  少なくとも１つのコレステリック重合性モノマーを含んだ組成物；または
（ａ．３）  少なくとも１つのコレステリック架橋性ポリマーを含んだ組成物；または
（ａ．４）  重合性希釈剤中少なくとも１つのコレステリックポリマーを含んだ組成物；または
（ａ．５）  これらの組成物のうち少なくとも２つの組成物の混合物；
の硬化によって得られる、硬化された形の少なくとも１つの液晶層と、
（ｂ）  場合により少なくとも１つの支持シート；
（ｃ）  場合により少なくとも１つの液晶層と接触する少なくとも１つの配向層；
（ｄ）  場合により少なくとも１つのλ／２波長シート；
（ｅ）  場合により少なくとも１つの接着層、保護層および／または剥離層と
を含む断熱シートによって解決される。
【００１４】
本発明によるシート、特に成分ａ、ｂ、ｃ、ｄおよびｅ、ならびにその他の選択的な成分、本発明によるラミネート、本発明による方法および本発明による顔料の好ましい特徴に関する以下の記述は単独でも、特に、相互に組み合わせても有効である。
【００１５】
「断熱」という用語は本発明の範囲において特に熱放射の遮蔽を意味する。
【００１６】
「液晶性」という用語は本発明の範囲において、それぞれの文脈から別段の事態が判明しない限り、基本的に「コレステリック」と同義に使用される。
【００１７】
シートとは、本発明の範囲において、自己支持性のある面状構造物、すなわち、その厚さは最大５ｍｍ、好ましくは最大３ｍｍ、特に好ましくは最大１．５ｍｍ、特に最大１ｍｍであり、さらに、長さと幅に比してその厚さは無視し得るほど小さく、例えば次大寸法の少なくとも２０分の１以下または少なくとも５０分の１以下または少なくとも１００分の１以下または少なくとも５００分の１以下であり、同時になお柔軟性を有する構造物として理解される。この場合、柔軟性とは折れたり切れたりすることなくシートを巻くことができることを意味する。
【００１８】
赤外線(赤外線放射)の波長域(スペクトル範囲)とは、一般に、７５０ｎｍ以上（例えば７５１ｎｍ）から約１ｍｍまでの波長を有する電磁放射のスペクトル範囲として理解される。
【００１９】
本発明によるシートは、好ましくは近赤外線（ＮＩＲ）の波長域、つまり、７５０ｎｍ以上（例えば７５１ｎｍ）から約２０００ｎｍまでの波長を有するスペクトル範囲で反射する。可視スペクトルの近傍における反射は、シートの赤みをもたらすことが多く、これは多くの使用の際に望ましくない。したがって、本発明によるシートは特に好ましくは、８５０〜２０００ｎｍの波長域において、より好ましくは９００〜２０００ｎｍ、とりわけ９５０〜２０００ｎｍの波長域において反射する。この範囲における反射は、好ましくは鋭いピークの形ではなく、できるだけ広い反射帯の形で行われる。この場合、シートは２つ以上の反射帯、例えば２、３または４つの反射帯を有し、そのうち好ましくは少なくとも２、例えば２、３または４つが単数／複数の隣接帯と部分的にオーバラップしているのが好ましい。部分的なオーバラップによって、これらの反射帯の波長域において高い反射率が達成される。
【００２０】
好ましくは本発明によるシートは、７５１〜２０００ｎｍの波長域において、入射する放射の少なくとも１０％、特に好ましくは少なくとも２０％、より好ましくは少なくとも３０％、さらにより好ましくは少なくとも４０％、とりわけ少なくとも４５％を反射する。
【００２１】
同時に本発明によるシートは約３５０〜７５０ｎｍの可視波長域において、入射する放射の好ましくは少なくとも８０％、特に好ましくは少なくとも９５％の透過率を有する。
【００２２】
ただしシートは、所望であれば、特定の使用のために、可視波長域における透過率がもっと低くなるように構成することも可能である。したがって、本発明の好ましい実施形態は、既述したように、赤外線放射を反射し、さらに、可視波長域（つまり、約３５０〜７５０ｎｍの波長域）、好ましくは５５０〜７５０ｎｍ、特に６００〜７００ｎｍの範囲における電磁放射を反射するシートに関する。より正確に言えば、本発明によるシートは、この好ましい実施形態において、可視波長域、好ましくは５５０〜７５０ｎｍの範囲、特に６００〜７００ｎｍの範囲に極大を有する、１つ以上、例えば１、２または３つ、好ましくは１つの反射帯を有する。
【００２３】
この場合、本発明は好ましくは、
（ａ）  赤外線波長域で反射し、かつ以下の組成物つまり
（ａ．１）  少なくとも１つのアキラルネマチック重合性モノマーと少なくとも１つのキラル重合性モノマーとを含んだ組成物；または
（ａ．２）  少なくとも１つのコレステリック重合性モノマーを含んだ組成物；または
（ａ．３）  少なくとも１つのコレステリック架橋性ポリマーを含んだ組成物；または
（ａ．４）  重合性希釈剤中少なくとも１つのコレステリックポリマーを含んだ組成物；または
（ａ．５）  これらの組成物のうちの少なくとも２つの組成物の混合物；
の硬化によって得られる、硬化された形の少なくとも１つの液晶層と、
（ｂ）  場合により少なくとも１つの支持シート；
（ｃ）  場合により少なくとも１つの液晶層と接触する少なくとも１つの配向層；
（ｄ）  場合により少なくとも１つのλ／２波長シート；
（ｅ）  場合により少なくとも１つの接着層、保護層および／または剥離層と
（ｆ）  可視波長域、好ましくは５５０〜７５０ｎｍ、特に６００〜７００ｎｍの範囲の波長域で反射し、かつ以下の組成物、つまり
（ｆ．１）  少なくとも１つのアキラルネマチック重合性モノマーと少なくとも１つのキラル重合性モノマーとを含んだ組成物；または
（ｆ．２）  少なくとも１つのコレステリック重合性モノマーを含んだ組成物；または
（ｆ．３）  少なくとも１つのコレステリック架橋性ポリマーを含んだ組成物；または
（ｆ．４）  重合性希釈剤中少なくとも１つのコレステリックポリマーを含んだ組成物；または
（ｆ．５）  これらの組成物のうちの少なくとも２つの組成物の混合物
の硬化によって得られる、硬化された形の少なくとも１つの液晶層と
を含む断熱シートに関する。
【００２４】
本発明によるシートはまた、好ましい実施形態において、あるいはまたはさらに加えて、全電波域においてまたは電波の特定の波長域において、入射する放射の好ましくは少なくとも８０％、特に好ましくは少なくとも９５％の透過率を有するように構成されている。そのため、本発明によるシートは、この実施形態において、基本的に金属を含んでいない。つまり、それは電波の透過を妨げ得る金属成分を、シートの総質量に対して、せいぜい０．５質量％、好ましくはせいぜい０．１質量％、とりわけせいぜい０．０５質量％しか含んでいない。電波のできるだけ完全な透過は、例えばハンディーまたはＷ−ＬＡＮの電波・無線波を送受信可能とするために重要である。さらに、電波の高い透過性は、例えば、気象状況に応じて自動車ワイパーの起動・停止を行い、拭き取り強さを制御し、また建物の窓の開閉を実施・制御する自動車または建物の降雨センサにとって重要である。
【００２５】
同じく、本発明によるシートは好ましい実施形態において、さらにまた、全マイクロ波域においてまたはマイクロ波の特定の波長域において、入射する放射の好ましくは少なくとも８０％、特に好ましくは少なくとも９５％の透過率を有するように構成されている。
【００２６】
本発明の範囲において、架橋とはポリマー化合物の共有結合として理解され、重合とはモノマー化合物が共有結合によってポリマーになることとして理解される。硬化とは架橋、重合またはコレステリック相の凍結として理解される。凍結によって、液晶層におけるコレステリック分子の一様な配向が固定される。
【００２７】
好ましくは、組成物（ａ．１）の少なくとも１つのアキラルネマチック重合性モノマーは多官能重合性、特に二官能重合性を有する。好ましいアキラルネマチック二官能重合性モノマーは一般式Ｉ
Ｚ1−（Ｙ1−Ａ1）v−Ｙ2−Ｍ−Ｙ3−（Ａ2−Ｙ4）w−Ｚ2  （Ｉ）
［式中、
Ｚ1、Ｚ2は重合を媒介し得る、同一のまたは異なった反応基ないしその種の反応基を含んだ基（ここで、反応基は、好ましくはＣ＝Ｃ−二重結合、Ｃ≡Ｃ−三重結合、オキシラン基、チイラン基、アジラン基、シアネート基、チオシアネート基、イソシアネート基、カルボン酸基、ヒドロキシ基またはアミノ基から、好ましくはＣ＝Ｃ−二重結合（これは例えば−ＣＨ＝ＣＨ2または−Ｃ（ＣＨ3）＝ＣＨ2あるいはまた−ＣＨ＝ＣＨ（ＣＨ3）であってもよく、最初に挙げた２つが好ましい）から選択される）を表し、
Ｙ1、Ｙ2、Ｙ3、Ｙ4は、互いに独立に、化学結合、−Ｏ−、−Ｓ−、−ＣＯ−Ｏ−、−Ｏ−ＣＯ−、−Ｏ−ＣＯ−Ｏ−、−ＣＯ−Ｓ−、−Ｓ−ＣＯ−、−ＣＯ−Ｎ（Ｒa）−、−Ｎ（Ｒ3）−ＣＯ−、−Ｎ（Ｒa）−ＣＯ−Ｏ−、−Ｏ−ＣＯ−Ｎ（Ｒa）−、−Ｎ（Ｒa）−ＣＯ−Ｎ（Ｒa）−、−ＣＨ2−Ｏ−、−Ｏ−ＣＨ2−、好ましくは−ＣＯ−Ｏ−、−Ｏ−ＣＯ−または−Ｏ−ＣＯ−Ｏ−（ここで、Ｒaは水素またはＣ1−Ｃ4−アルキル基を表す）を表し、
Ａ1、Ａ2は、直鎖Ｃ2−Ｃ30−アルキレン基、好ましくは、酸素、硫黄および／または場合により単置換された窒素によって中断されていてよいＣ2−Ｃ12−アルキレン基（ここで、これらの中断基は隣接していてはならず、好適なアミン置換基はＣ1−Ｃ4−アルキル基を含み、アルキレン鎖はフッ素、塩素、臭素、シアノ基、メチル基またはエチル基によって置換されていてよい）から選択された同一のまたは異なったスペーサを表し、特に好ましくはＡ1およびＡ2は−（ＣＨ2）ｎ−（ここでｎ＝２〜６である）を表し、
ｖおよびｗは、互いに独立に、０、１または２を表し、
Ｍはメソゲン基、好ましくは、一般式ＩＩ
（Ｔ1−Ｙ5）y−Ｔ2  （ＩＩ）
［式中、
いずれのＴ1も独立に、２価の脂環式基、飽和または部分不飽和のへテロ環式基、芳香族基またはヘテロ芳香族基を表し、
Ｔ2は独立に、Ｔ1と同様に定義され、
Ｙ5は同一のまたは異なった架橋構造−ＣＯ−Ｏ−、−Ｏ−ＣＯ−、−ＣＨ2−Ｏ−、−Ｏ−ＣＨ2−、−ＣＯ−Ｓ−、−Ｓ−ＣＯ−、−ＣＨ2−Ｓ−、−Ｓ−ＣＨ2−、−ＣＨ＝Ｎ−、−Ｎ＝ＣＨ−、−ＣＨ＝Ｎ−Ｎ＝ＣＨ−、−Ｃ≡Ｃ−、−ＣＨ＝ＣＨ−、−Ｃ（ＣＨ3）＝ＣＨ2、−ＣＨ＝ＣＨ（ＣＨ3）−または直接結合、好ましくは−ＣＯ−Ｏ−または−Ｏ−ＣＯ−を表し、
ｙは０〜３の整数、好ましくは０、１または２、とりわけ１または２、特に２を意味する］のメソゲン基を意味する］に一致している。
【００２８】
好ましくは、Ｔ2は芳香族基、特に好ましくはフェニル基を表す。特に、Ｔ2は下記の式
【化１】
0005746022.tif 000002
［式中、
Ｒbはフッ素、塩素、臭素、Ｃ1−Ｃ20−アルキル基、Ｃ1−Ｃ10−アルコキシ基、Ｃ1−Ｃ10−アルキルカルボニル基、Ｃ1−Ｃ10−アルキルカルボニルオキシ基、Ｃ1−Ｃ10−アルコキシカルボニル基、ヒドロキシ基、ニトロ基、ＣＨＯまたはＣＮ、好ましくは塩素、臭素、Ｃ1−Ｃ4−アルキル基またはＣ1−Ｃ4−アルコキシカルボニル基、特にメチル基またはメトキシカルボニル基を表し、
ｘは０、１、２、３または４、好ましくは０、１または２、より好ましくは０または１、とりわけ１を表す］の基を表している。
【００２９】
いずれのＴ1も独立に、好ましくは芳香族基、特に好ましくはフェニル基またはナフチル基、とりわけ１，４−結合フェニル基または２，６−結合ナフチル基を表す。
【００３０】
Ｙ5は好ましくは、−ＣＯ−Ｏ−または−Ｏ−ＣＯ−を表す。
【００３１】
ｙは好ましくは、２を表す。
【００３２】
特に好ましいメソゲン基Ｍは以下の構造
【化２】
0005746022.tif 000003
［式中、
Ｒbおよびｘは上述した一般的または好ましい意味のいずれかを有し、その際、Ｒbは特にメチル基を表し、ｘは１を表す］を有するか
または
以下の構造
【化３】
0005746022.tif 000004
［式中、
Ｒbおよびｘは上述した一般的または好ましい意味のいずれかを有し、その際、Ｒbは特にメトキシカルボニル基を表し、ｘは１を表す］を有する。
【００３３】
特に好ましい実施形態において、アキラルネマチック二官能重合性モノマーは以下の式Ｉ．ａおよびＩ．ｂ
【化４】
0005746022.tif 000005
の化合物ならびにそれらの混合物から選択される。
【００３４】
ただし、組成物（ａ．１）は一官能重合性アキラルネマチックモノマーを含んでいてもよい。これは好ましくは一般式（ＩＩＩａ）および／または（ＩＩＩｂ）
Ａ3−Ｙ2−Ｍ−Ｙ3−（Ａ2−Ｙ4）w−Ｚ2（ＩＩＩａ）
Ｚ1−（Ｙ1−Ａ1）v−Ｙ2−Ｍ−Ｙ3−Ａ3（ＩＩＩｂ）
［式中、
Ｚ1、Ａ1、Ｙ1、Ｙ2、Ｙ3、Ｙ4、ｖ、ｗおよびＭは独立に、式（Ｉ）に関して記載された一般的または好ましい意味のいずれかを有し、
Ａ3は直鎖Ｃ1−Ｃ30−アルキル基、好ましくは、酸素、硫黄および／または場合により単置換された窒素によって中断されていてよい直鎖Ｃ1−Ｃ12−アルキル基（ここで、これらの中断基は隣接していてはならず、好適なアミン置換基はＣ1−Ｃ4−アルキル基を含み、アルキル基はフッ素、塩素、臭素、シアノ基、メチル基またはエチル基で置換されていてよい）を表すか、またはＣＮまたは−Ｎ＝Ｃ＝Ｓ−を表す］を有する。
【００３５】
Ａ3は、好ましくは直鎖Ｃ2−Ｃ8−アルキル基またはＣＮ、特に直鎖Ｃ4−Ｃ8−アルキル基またはＣＮを表す。
【００３６】
Ｙ1、Ｙ2、Ｙ3、Ｙ4およびＹ5は互いに独立に、好ましくは−Ｏ−ＣＯ−、−ＣＯ−Ｏ−、−Ｏ−ＣＯ−Ｏ−またはＣ−Ｃ−三重結合を表す。
【００３７】
Ｚ1は、好ましくはＣ−Ｃ−二重結合（有利には−ＣＨ＝ＣＨ2または−Ｃ（ＣＨ3）＝ＣＨ2）を表す。
【００３８】
Ｍは、好ましくは一般式ＩＩのメソゲン基を表す。その際、好ましくはＴ1およびＴ2は互いに独立に、芳香族基、特に好ましくは、０、１、２、３または４個の基Ｒbを担持し得るフェニル基またはナフチル基（ここで、Ｒbは上述した一般的または好ましい意味のいずれかを有する）、とりわけ、０、１、２、３または４個の基Ｒbを担持し得る１，４−結合フェニル基または２，６−結合ナフチル基（ここで、Ｒbは上述した一般的または好ましい意味のいずれかを有する）を表し、とりわけ、非置換１，４−結合フェニル基または非置換２，６−結合ナフチル基を表す。その際、ｙは好ましくは０または１を表す。
【００３９】
特に好ましい一官能重合性アキラルネマチックモノマーは以下の構造
【化５】
0005746022.tif 000006
【００４０】
【化６】
0005746022.tif 000007
【００４１】
【化７】
0005746022.tif 000008
から選択される。
【００４２】
組成物（ａ．１）の少なくとも１つのアキラルネマチック重合性モノマーは、好ましくは、
（ｉ）  一般式（Ｉ）の少なくとも１つの二官能重合性アキラルネマチックモノマー、好ましくは一般式（Ｉ）の１つまたは２つの二官能重合性アキラルネマチックモノマー；および
（ｉｉ）  場合により式（ＩＩＩａ）および／または（ＩＩＩｂ）の少なくとも１つの一官能重合性アキラルネマチックモノマー
を含む。
【００４３】
組成物（ａ．１）が１つ以上の一官能重合性モノマーを含んでいる場合、それは、多官能および一官能重合性アキラルネマチックモノマーの総質量に対して、好ましくはせいぜい４０質量％、特に好ましくはせいぜい２０質量％、より好ましくはせいぜい１０質量％、とりわけせいぜい５質量％の総量にて組成物中に含まれている。
【００４４】
特別な実施形態において、組成物（ａ．１）は、一官能重合性アキラルネマチックモノマーを含まずに、少なくとも１、好ましくは１つまたは２つの多官能、特に二官能重合性アキラルネマチックモノマーのみを含んでいる。
【００４５】
組成物（ａ．１）のキラル重合性モノマーは、好ましくは式ＩＶ
［（Ｚ1−Ｙ1）o−Ａ4−Ｙ2−Ｍ−Ｙ3］nＸ［Ｙ3−Ｍ−Ｙ2−Ａ5−（Ｙ1−Ｚ1）p］m  （ＩＶ）
［式中、
Ｚ1、Ｙ1、Ｙ2、Ｙ3およびＭは式（Ｉ）に関して上述した一般的または好ましい意味のいずれかを有し、
ｏ、ｐは０または１（ここで、ｏおよびｐは同時に０を表してはならない）を表し、
Ａ4およびＡ5は等しいか、または異なっており、かつ
Ａ4は、ｏ＝１の場合にはＡ1と同様に定義され、または
ｏ＝０であれば、直鎖Ｃ1−Ｃ30−アルキル基、好ましくは、酸素、硫黄および／または場合により単置換された窒素によって中断されていてよい直鎖Ｃ1−Ｃ12−アルキル基（ここで、これらの中断基は隣接していてはならず、好適なアミン置換基はＣ1−Ｃ4−アルキル基を含み、アルキル基はフッ素、塩素、臭素、シアノ基、メチル基またはエチル基で置換されていてよい）を表し、その際、Ａ4は特に好ましくはｌ＝１〜７のＣＨ3（ＣＨ2）ｌ−基を表し、
Ａ5は、ｐ＝１の場合にはＡ1と同様に定義され、または
ｐ＝０であれば、直鎖Ｃ1−Ｃ30−アルキル基、好ましくは、酸素、硫黄および／または場合により単置換された窒素によって中断されていてよい直鎖Ｃ1−Ｃ12−アルキル基（ここで、これらの中断基は隣接していてはならず、好適なアミン置換基はＣ1−Ｃ4−アルキル基を含み、アルキル基はフッ素、塩素、臭素、シアノ基、メチル基またはエチル基によって置換されていてよい）を表し、その際、Ａ5は特に好ましくはｌ＝１〜７のＣＨ3（ＣＨ2）ｌ−基を表し、
ｎ、ｍは０、１または２（ここで、和ｎ＋ｍは１または２に等しく、好ましくは２に等しい）を表し、
Ｘはキラル基を表す］に一致している。
【００４６】
メソゲン基Ｍは、好ましくは式ＩＩ
（Ｔ1−Ｙ5）y−Ｔ2  （ＩＩ）
［式中、
Ｔ1、Ｔ2およびＹ5は上述した一般的または好ましい意味のいずれかを有する］を有する。ｙは上述した一般的な意味のいずれかを有するが、ただし、好ましくは０または１を表す。
【００４７】
好ましくは、Ｔ2は芳香族基、特に好ましくはフェニル基を表す。とりわけ、Ｔ2は式
【化８】
0005746022.tif 000009
［式中、
Ｒbはフッ素、塩素、臭素、Ｃ1−Ｃ20−アルキル基、Ｃ1−Ｃ10−アルコキシ基、Ｃ1−Ｃ10−アルキルカルボニル基、Ｃ1−Ｃ10−アルキルカルボニルオキシ基、Ｃ1−Ｃ10−アルコキシカルボニル基、ヒドロキシ基、ニトロ基、ＣＨＯまたはＣＮを表し、好ましくは塩素、臭素、Ｃ1−Ｃ4−アルキル基またはＣ1−Ｃ4−アルコキシカルボニル基、とりわけメチル基またはメトキシカルボニル基を表し、
ｘは０、１、２、３または４、好ましくは０、１または２、より好ましくは０または１、とりわけ０を表す］の基を表す。
【００４８】
いずれのＴ1も独立に、好ましくは芳香族基、特に好ましくはフェニル基またはナフチル基、より好ましくは１，４−結合フェニル基または２，６−結合ナフチル基、とりわけ非置換１，４−結合フェニル基または非置換２，６−結合ナフチル基を表す。
【００４９】
Ｙ5は、好ましくは−ＣＯ−Ｏ−または−Ｏ−ＣＯ−を表す。
【００５０】
ｙは、好ましくは０または１を表す。
【００５１】
一般式ＩＶの化合物のキラル基Ｘについては、とりわけ入手が比較的容易であることから、特に、糖、ジナフチル−またはジフェニル誘導体ならびに光学活性グリコール、アルコールまたはアミノ酸から誘導されるものが好ましい。糖については、特に、ペントースおよびヘキソースおよびそれらから誘導された誘導体を挙げることができる。
【００５２】
基Ｘの例は以下の構造であり、式中の末端線はそれぞれ自由原子価を意味している。
【００５３】
【化９】
0005746022.tif 000010
【００５４】
【化１０】
0005746022.tif 000011
［式中、Ｌ1はＣ1−Ｃ4−アルキル基、Ｃ1−Ｃ4−アルコキシ基、ハロゲン、ＣＯＯＲc、ＯＣＯＲcまたはＮＨＣＯＲcを意味し、ＲcはＣ1−Ｃ4−アルキル基または水素を表している。
【００５５】
特に好ましいのは
【化１１】
0005746022.tif 000012
である。
【００５６】
さらに、以下の構造
【化１２】
0005746022.tif 000013
を有するキラル基も好適である。
【００５７】
特に好ましい実施形態において、キラル重合性モノマーは以下の構造式
【化１３】
0005746022.tif 000014
から選択される。
【００５８】
これらのうち、式、ＩＶ．ａ、ＩＶ．ｂおよびＩＶ．ｃの化合物が好ましく、特に式、ＩＶ．ａおよびＩＶ．ｃの化合物が好ましい。特に、式、ＩＶ．ｃの化合物が好ましい。
【００５９】
好ましくは、本発明によるシートの少なくとも１つの液晶層（ａ）は、キラル重合性化合物として化合物ＩＶ．ｃが使用される組成物（ａ．１）から構成されている。
【００６０】
本発明による混合物（ａ．１）におけるアキラルネマチックモノマーとキラルモノマーとの質量比は、これらのモノマーから生ずる重合体が配向に応じ、赤外線スペクトル域、好ましくは７５１〜２０００ｎｍの範囲の波長に一致するらせん上部構造のピッチを有するように選択される。この場合、質量比はネマチックモノマーとキラルモノマーとの種類に依存しており、個別に決定されなければならない。
【００６１】
ただし、一般に、特定のネマチックモノマーと特定のキラルモノマーにあっては、ネマチック成分に対するキラル成分の濃度が増大するにつれて、反射帯の極大はより短い波長の方へ変位するということができる。
【００６２】
例えば、化合物Ｉ．ｂとＩＶ．ａとからなる、基本的に固有呈色のない、したがって、可視波長域において少なくとも８０％以下、好ましくは少なくとも８５％以下の透過率を有する赤外線反射液晶層（ａ）を製造するには、化合物Ｉ．ｂの質量に対して、好ましくはせいぜい４．０質量％、例えば１．０〜４．０質量％または１．５〜４．０質量％または２．０〜４．０質量％、特に好ましくはせいぜい３．５質量％、例えば１．０〜３．５質量％または１．５〜３．５質量％または２．０〜３．５質量％、とりわけせいぜい３．３質量％、例えば１．０〜３．３質量％または１．５〜３．３質量％または２．０〜３．３質量％の量にて化合物ＩＶ．ａが使用される。同じ目的のために、化合物Ｉ．ａとＩＶ．ａとが組み合わされる場合、化合物Ｉ．ａの質量に対して、好ましくはせいぜい３．２質量％、例えば１．０〜３．２質量％または１．５〜３．２質量％または２．０〜３．２質量％、特に好ましくはせいぜい３．０質量％、例えば１．０〜３．０質量％または１．５〜３．０質量％または２．０〜３．０質量％、とりわけせいぜい２．９質量％、例えば１．０〜２．９質量％または１．５〜２．９質量％または２．０〜２．９質量％の量にて化合物ＩＶ．ａが使用される。同じ目的のために、化合物Ｉ．ｂとＩＶ．ｃとが組み合わされる場合、化合物Ｉ．ｂの質量に対して、好ましくはせいぜい１１質量％、例えば１．０〜１１質量％または１．５〜１１質量％または２．０〜１１質量％、特に好ましくはせいぜい１０．０質量％、例えば１．０〜１０．０質量％または１．５〜１０．０質量％または２．０〜１０．０質量％、より好ましくはせいぜい９．０質量％、例えば１．０〜９．０質量％または１．５〜９．０質量％または２．０〜９．０質量％、とりわけせいぜい８．５質量％、例えば１．０〜８．５質量％または１．５〜８．５質量％または２．０〜８．５質量％の量にて化合物ＩＶ．ｃが使用される。同じ目的ために、化合物Ｉ．ａとＩＶ．ｃとが組み合わされる場合、化合物Ｉ．ａの質量に対して、好ましくはせいぜい１２質量％、例えば１．０〜１２質量％または１．５〜１２質量％または２．０〜１２質量％、特に好ましくはせいぜい１１．５質量％、例えば１．０〜１１．５質量％または１．５〜１１．５質量％または２．０〜１１．５質量％、とりわけせいぜい１１．０質量％、例えば１．０〜１１．０質量％または１．５〜１１．０質量％または２．０〜１１．０質量％の量にて化合物ＩＶ．ｃが使用される。
【００６３】
可視波長域に反射帯を有する液晶層を製造するには、相応して、より多くの量のキラル化合物が使用される（層（ｆ）に関する以下の記述も参照）。したがって、例えば化合物Ｉ．ｂとＩＶ．ｃとが組み合わされる場合、化合物Ｉ．ｂの質量に対して、好ましくは＞１１〜１５質量％、特に好ましくは１１．１〜１４質量％、とりわけ１１．２〜１３．５質量％の量にて化合物ＩＶ．ｃが使用される。
【００６４】
あるいは、層（ａ）は、硬化された形の組成物（ａ．２）の少なくとも１つのコレステリック重合性モノマーであってよい。
【００６５】
グループ（ａ．２）の好ましいモノマーは、開示内容全体が参考として本明細書で援用されるドイツ公開第１９６０２８４８号に開示されている。特に、該モノマーは一般式ＸＩＩＩ
（Ｚ１−Ｙ1−Ａ1−Ｙ2−Ｍ1−Ｙ3）nＸ  （ＸＩＩＩ）
の少なくとも１つのコレステリック重合性モノマーを含んでいる。
【００６６】
この場合、変数はグループ（ａ．１）のモノマーの場合と同様に定義されている。好ましい態様についても同様である。
【００６７】
あるいは、層（ａ）は、組成物（ａ．３）の少なくとも１つのコレステリック架橋性ポリマーであってよい。
【００６８】
グループ（ａ．３）の好ましいポリマーは、開示内容全体が参考として本明細書で援用される国際公開第２００８／０１２２９２号ならびに同書に引用された文献中に開示されている。
【００６９】
あるいは、層（ａ）は、重合性希釈剤中コレステリックポリマー（組成物（ａ．４））であってよい。
【００７０】
グループ（ａ．３）の好ましいポリマーおよび希釈剤は、開示内容全体が参考として本明細書で援用される国際公開第２００８／０１２２９２号ならびに同書に引用された文献中に開示されている。グループ（ａ．４）の好ましいポリマーは、開示内容全体が参考として本明細書で援用される米国特許第０８８３４７４５号に開示されている類の、例えば架橋性コレステリック・コポリイソシアネートである。
【００７１】
好ましくは、層（ａ）は、硬化された形の組成物（ａ．１）である。組成物（ａ．１）の好ましい態様については上記を参照されたい。好ましくは、組成物（ａ．１）は、組成物（ａ．１）の総質量に対して、それぞれ８０〜９９．５質量％の量のネマチック重合性モノマーと０．５〜２０質量％の量のキラル重合性モノマーとを含んでいる。この場合、キラル−ネマチックモノマー比は、硬化および配向に応じ、組成物（ａ．１）がいかなるスペクトル域で反射するかを決定する。所望の反射域は、簡単な予備テストにより、個々のネマチック成分とキラル成分ならびにそれぞれの濃度に応じて調整することが可能である。組成物（ａ．１）は、組成物（ａ．１）中のネマチック重合性モノマーとキラル重合性モノマーとの総質量に対して、それぞれ８５〜９９．５質量％、特に好ましくは８５〜９９質量％、とりわけ９０〜９８質量％の量のネマチック重合性モノマーと、０．５〜１５質量％、特に好ましくは１〜１５質量％、とりわけ２〜１０質量％の量のキラル重合性モノマーとを含んでいるのが特に好適である。使用するのが好ましいモノマーの好適かつ好ましい質量比については先の記述を参照されたい。
【００７２】
所望の場合、組成物（ａ．１）、（ａ．２）、（ａ．３）、（ａ．４）および（ａ．５）は、反射特性を決定する既述した成分のほかに、好ましくは、
・  下記から選択された少なくとも１つの成分Ｃと、
（Ｃ．１）光重合開始剤；
（Ｃ．２）光重合性基を含んだ反応性希釈剤；
（Ｃ．３）希釈剤；
（Ｃ．４）除泡剤および脱気剤；
（Ｃ．５）滑剤および流動剤；
（Ｃ．６）熱硬化助剤および／または放射線硬化助剤；
（Ｃ．７）支持体湿潤助剤；
（Ｃ．８）湿潤助剤および分散助剤；
（Ｃ．９）疎水化剤；
（Ｃ．１０）プライマ；および
（Ｃ．１１）引掻き強度向上助剤
・  下記から選択された少なくとも１つの成分Ｄと、
（Ｄ．１）染料；および
（Ｄ．２）顔料；
・  光安定剤、熱安定剤および酸化安定剤から選択された少なくとも１つの成分Ｅと、
・  赤外線吸収化合物から選択された少なくとも１つの成分Ｆと
から選択されたその他の混合成分を含んでいてよい。
【００７３】
組成物（ａ．１）、（ａ．２）、（ａ．３）、（ａ．４）および（ａ．５）が光化学重合される場合、それらは市販の光重合開始剤を含んでいてよい。電子線による硬化についてはその種のものは不要である。好適な光重合開始剤は、例えば、イソブチルベンゾインエーテル、２，４，６−トリメチルベンゾイルジフェニルホスフィンオキシド、１−ヒドロキシシクロヘキシルフェニルケトン、２−ベンジル−２−ジメチルアミノ−１−（４−モルホリンフェニル）−フラン−１−オン、ベンゾフェノンと１−ヒドロキシシクロヘキシル−フェニルケトンとの混合物、２．２−ジメトキシ−２−フェニルアセトフェノン、ペルフルオロジフェニルチタノセン、２−メチル−１−（４−［メチルチオ］フェニル）−２−（４−モルホリニル）−１−プロパノン、２−ヒドロキシ−２−メチル−１−フェニルプロパン−１−オン、４−（２−ヒドロキシエトキシ）フェニル−２−ヒドロキシ−２−プロピルケトン、２，２−ジエトキシアセトフェノン、４−ベンゾイル−４’−メチルジフェニル−スルフィド、エチル−４−（ジメチルアミノ）−ベンゾエート、２−イソプロピルチオキサントンと４−イソプロピル−チオキサントンとの混合物、２−（ジメチルアミノ）エチルベンゾエート、ｄ．ｌ−カンファーキノン、エチル−ｄ，ｌ−カンファーキノン、ベンゾフェノンと４−メチルベンゾフェノンとの混合物、ベンゾフェノン、４，４’−ビスジメチルアミン−ベンゾフェノン、（η5−シクロペンタジエニル）（η6−イソプロピルフェニル）−鉄（ＩＩ）−ヘキサフルオロホスフェート、トリフェニルスルホニウム−ヘキサフルオロホスフェートまたはトリフェニルスルホニウム塩の混合物、ならびにブタンジオールジアクリレート、ジプロピレングリコールジアクリレート、ヘキサンジオールジアクリレート、４−（１，１−ジメチルエチル）シクロヘキシルアクリレート、トリメチロールプロパントリアクリレートおよびトリプロピレングリコールアクリレートである。
【００７４】
好適な市販の光重合開始剤（Ｃ．１）は、例えば、Ｌｕｃｉｒｉｎ（登録商標）、Ｉｒｇａｃｕｒｅ（登録商標）およびＤａｒｏｃｕｒｅ（登録商標）の商標名で市販されている。好ましくは、開始剤である、Ｌｕｃｉｒｉｎ（登録商標）ＴＰＯ、Ｌｕｃｉｒｉｎ（登録商標）ＴＰＯ−Ｌ、Ｉｒｇａｃｕｒｅ（登録商標）Ｏｘｅ０１、Ｉｒｇａｃｕｒｅ（登録商標）Ｏｘｅ０２、Ｉｒｇａｃｕｒｅ（登録商標）１３００、Ｉｒｇａｃｕｒｅ（登録商標）１８４、Ｉｒｇａｃｕｒｅ（登録商標）３６９、Ｉｒｇａｃｕｒｅ（登録商標）９０７またはＤａｒｏｃｕｒｅ（登録商標）１１７３、特に好ましくはＬｕｃｉｒｉｎ（登録商標）ＴＰＯ、Ｌｕｃｉｒｉｎ（登録商標）ＴＰＯ−Ｌ、Ｉｒｇａｃｕｒｅ（登録商標）Ｏｘｅ０１、Ｉｒｇａｃｕｒｅ（登録商標）Ｏｘｅ０２、Ｉｒｇａｃｕｒｅ（登録商標）１３００またはＩｒｇａｃｕｒｅ（登録商標）９０７が使用される。
【００７５】
光重合開始剤は通例、液晶混合物の総質量に対して、約０．１〜５．０質量％の割合で使用される。特に、不活性ガス雰囲気下で硬化が実施される場合、著しく少量の光重合開始剤を使用することが可能である。この場合、光重合開始剤は、液晶混合物の総質量に対して、約０．１〜１．０質量％、好ましくは０．２〜０．６質量％の割合で使用される。
【００７６】
反応性希釈剤（Ｃ．２）は、例えば重合性希釈剤として成分（ａ．４）に使用される。この場合、それらは本発明による混合物の必須成分である。
【００７７】
反応性希釈剤としては、本来の意味で反応性希釈剤と称される物質（グループＣ．２．１）が使用されるだけでなく、液晶化合物の重合性単位との反応を媒介し得る１つ以上の相補的反応単位、例えばヒドロキシ基またはアミノ基を含む補助化合物も使用される（グループＣ．２．２）。
【００７８】
一般に光重合を可能にするグループ（Ｃ．２．１）の物質には、例えば、少なくとも１つのオレフィン二重結合を有する一、二または多官能化合物が含まれる。それらの例は、カルボン酸、例えばラウリン酸、ミリスチン酸、パルミチン酸またはステアリン酸のビニルエステル、またはジカルボン酸、例えばコハク酸およびアジピン酸のビニルエステル、一官能アルコール、例えばラウリルアルコール、ミリスチルアルコール、パルミチルアルコールまたはステアリルアルコールのアリルエーテルまたはビニルエーテルまたはメタクリルエステルまたはアクリル酸エステル、または二官能アルコール、例えばエチレングリコールおよびブタン−１，４−ジオールのジアリルエーテルまたはジビニルエーテルである。
【００７９】
さらに、例えば多官能アルコール、とりわけヒドロキシ基のほかにその他の官能基を含まないか、またはせいぜいエーテル基を含むだけのその種のアルコールのメタクリル酸エステルまたはアクリル酸エステルも考えられる。そうしたアルコールの例は、例えば二官能アルコール例えばエチレングリコール、プロピレングリコール、およびそれらの高縮合された代表物、例えばジエチレングリコール、トリエチレングリコール、ジプロピレングリコール、トリプロピレングリコール等、ブタンジオール、ペンタンジオール、ヘキサンジオール、ネオペンチルグリコール、アルコキシル化フェノール化合物、例えばエトキシ化ないしプロポキシル化ビスフェノール、シクロヘキサンジメタノール、三官能およびより高官能のアルコール、例えばグリセリン、トリメチロールプロパン、ブタントリオール、トリメチロールエタン、ペンタエリトリット、ジトリメチロールプロパン、ジペンタエリトリット、ソルビット、マンニットおよびアルコキシル化、特にエトキシ化およびプロポキシル化された当該アルコールである。
【００８０】
グループ（Ｃ．２．１）の反応性希釈剤としては、さらに、ポリエステル（メタ）アクリレートが考えられるが、これはポリエステロールの（メタ）アクリル酸エステルである。
【００８１】
ポリエステロールとしては、例えば、ポリカルボン酸、好ましくはジカルボン酸をポリオール、好ましくはジオールとエステル化することによって製造することのできるものが考えられる。この種のヒドロキシル基含有ポリエステルの出発原料は、当業者に公知である。ジカルボン酸としては、コハク酸、グルタル酸、アジピン酸、セバシン酸、ｏ−フタル酸およびそれらの異性体および水素化生成物、ならびに前記の酸のエステル化可能なまたはエステル交換可能な誘導体、例えば無水物またはジアルキルエステルが使用可能である。ポリオールとしては、上記のアルコール、好ましくはエチレングリコール、１，２−および１，３−プロピレングリコール、１，４−ブタンジオール、１，６−ヘキサンジオール、ネオペンチルグリコール、シクロヘキサンジメタノールならびにエチレングリコールタイプおよびプロピレングリコールタイプのポリグリコールが考えられる。
【００８２】
さらに、グループ（Ｃ．２．１）の反応性希釈剤として、１，４−ジビニルベンゼン、トリアリルシアヌレート、ジヒドロジシクロペンタジエニルアクリレートの名前でも知られている以下の式
【化１４】
0005746022.tif 000015
のトリシクロデセニルアルコールのアクリル酸エステル、ならびにアクリル酸、メタクリル酸およびシアノアクリル酸のアリルエステルが考えられる。
【００８３】
上記に例として挙げたグループ（Ｃ．２．１）の反応性希釈剤のうち、特に、上述した好ましい本発明による混合物を考慮して、光重合性基を含むものが使用される。
【００８４】
グループ（Ｃ．２．２）には、例えば、二価または多価アルコール、例えばエチレングリコール、プロピレングリコール、およびそれらのより高縮合された代表物、例えばジエチレングリコール、トリエチレングリコール、ジプロピレングリコール、トリプロピレングリコール等、ブタンジオール、ペンタンジオール、ヘキサンジオール、ネオペンチルグリコール、シクロヘキサンジメタノール、グリセリン、トリメチロールプロパン、ブタントリオール、トリメチロールエタン、ペンタエリトリット、ジトリメチロールプロパン、ジペンタエリトリット、ソルビット、マンニットおよびアルコキシル化、特にエトキシ化およびプロポキシル化された当該アルコールが含まれる。
【００８５】
さらに、グループ（Ｃ．２．２）には、例えば、アルコキシル化フェノール化合物、例えばエトキシ化またはプロポキシル化ビスフェノールも含まれる。
【００８６】
さらに、これらの反応性希釈剤は、例えばエポキシ−またはウレタン（メタ）アクリレートであってよい。
【００８７】
エポキシ（メタ）アクリレートは、例えば、当業者に公知の、エポキシ化されたオレフィンあるいはポリ−またはジグリシジルエーテル、例えばビスフェノール−Ａ−ジグリシジルエーテルと（メタ）アクリル酸との反応によって得られる類のものである。
【００８８】
ウレタン（メタ）アクリレートは、特に、同じく当業者に公知のヒドロキシアルキル（メタ）アクリレートとポリ−またはジイソシアネートとの反応生成物である。
【００８９】
こうしたエポキシ−またはウレタン（メタ）アクリレートは、グループ（Ｃ．２．１）と（Ｃ．２．２）に挙げられた化合物の「合成物」として解される。
【００９０】
反応性希釈剤が使用される場合、その量および特性がそれぞれの条件に適合されて、一方で十分に所望の効果、例えば本発明による混合物の所望の色が達成され、ただし他方で液晶混合物の相特性が過度に損なわれないようにしなければならない。低架橋度（高架橋度）の液晶混合物の製造には、例えば、相対的に少数（多数）の分子あたり反応単位を有する相応した反応性希釈剤を使用することが可能である。
【００９１】
反応性希釈剤は、通例、液晶混合物の総質量に対して、約０．５〜２０．０質量％の割合で使用される。
【００９２】
成分（ａ．１）、（ａ．２）または（ａ．３）ないしこれらの成分を含んだ混合物も少量の重合性希釈剤を含んでいてよい。（ａ．１）、（ａ．２）または（ａ．３）に添加可能な好ましい重合性溶剤は、アクリレート、特に高官能アクリレート、例えばビス−、トリス−またはテトラアクリレート、特に好ましくは高沸点オリゴアクリレートである。好ましい添加量は、組成物の総質量に対して、約５質量％である。
【００９３】
希釈剤のグループ（Ｃ．３）には、例えば、Ｃ1−Ｃ4−アルコール、例えばメタノール、エタノール、ｎ−プロパノール、イソプロパノール、ブタノール、イソブタノール、ｓ−ブタノール、ｔ−ブタノールならびにＣ5−Ｃ12−アルコール、ｎ−ペンタノール、ｎ−ヘキサノール、ｎ−ヘプタノール、ｎ−オクタノール、ｎ−ノナノール、ｎ−デカノール、ｎ−ウンデカノールおよびｎ−ドデカノールおよびそれらの異性体、グリコール、例えば１，２−エチレングリコール、１，２−または１，３−プロピレングリコール、１，２−，２，３−または１，４−ブチレングリコール、ジ−またはトリエチレングリコールまたはジ−またはトリプロピレングリコール、エーテル、例えば開鎖エーテル、例えばメチル−ｔ−ブチルエーテル、１，２−エチレングリコールモノ−または−ジメチルエーテル、１，２−エチレングリコールモノ−または−ジエチルエーテル、３−メトキシプロパノールまたは３−イソプロポキシプロパノール、または環状エーテル、例えばテトラヒドロフランまたはジオキサン、開鎖ケトン、例えばアセトン、メチルエチルケトン、メチルイソブチルケトンまたはジアセトンアルコール（４−ヒドロキシ−４−メチル−２−ペンタノン）、環状ケトン、例えばシクロペンタノン、Ｃ1−Ｃ5−アルキルエステル、例えば酢酸メチルエステル、酢酸エチルエステル、酢酸プロピルエステル、酢酸ブチルエステルまたは酢酸アミルエステル、Ｃ1−Ｃ4−アルコキシ−Ｃ1−Ｃ4−アルキルエステル、例えば１−メトキシプロプ−２−イルアセテート、カルボン酸アミド、例えばジメチルホルムアミドおよびジメチルアセトアミド、Ｎ−ヘテロ環、例えばＮ−メチルピロリドン、脂肪族または芳香族炭化水素、例えばペンタン、ヘキサン、ヘプタン、オクタン、イソオクタン、石油エーテル、トルエン、キシレン、エチルベンゼン、テトラリン、デカリン、ジメチルナフタリン、ホワイトスピリット、Ｓｈｅｌｌｓｏｌ（登録商標）またはＳｏｌｖｅｓｓｏ（登録商標）、鉱油、例えばベンジン、ケロシン、ディーゼル油または暖房油が含まれ、また天然油、例えばオリーブ油、大豆油、菜種油、亜麻仁油またはヒマワリ油も含まれる。また、これらの希釈剤の混合物も本発明による混合物への使用が考えられることはいうまでもない。
【００９４】
少なくとも部分的な混合性が所与であれば、これらの希釈剤を水と混合することも可能である。この場合に考えられるものは、例えばＣ1−Ｃ4−アルコール、例えばメタノール、エタノール、ｎ−プロパノール、イソプロパノール、ブタノール、イソブタノールまたはｓ−ブタノール、グリコール、例えば１，２−エチレングリコール、１，２−または１，３−プロピレングリコール、１，２−，２，３−または１，４−ブチレングリコール、ジ−またはトリエチレングリコールまたはジ−またはトリプロピングリコール、エーテル、例えばテトラヒドロフランまたはジオキサン、ケトン、例えばアセトン、メチルエチルケトンまたはジアセトンアルコール（４−ヒドロキシ−４−メチル−２−ペンタノン）、またはＣ1−Ｃ4−アルキルエステル、例えば酢酸メチル−、酢酸エチル−、酢酸プロピル−または酢酸ブチルエステルである。この種の水含有混合物は無極性希釈剤、例えば既述した脂肪族または芳香族炭化水素、鉱油あるいはまた天然油とも限定的な混合性を有していることが多く、これによってまた、水、水と少なくとも部分的に混合可能な希釈剤および水と混合不能な希釈剤から三成分（または準三成分）希釈剤も製造し、使用することが可能である。
【００９５】
グループ（ａ．１）または（ａ．２）の化合物用の好適な希釈剤は、特に直鎖または分枝状エステル、特に酢酸エステル、Ｃ1−Ｃ4−アルコキシ−Ｃ1−Ｃ4−アルキルエステル、例えば１−メトキシプロプ−２−イルアセテート、環状エステル、カルボン酸アミド、例えばジメチルホルムアミドおよびジメチルアセトアミド、開鎖および環状エーテル、アルコール、ラクトン、開鎖および環状ケトンならびに脂肪族および芳香族炭化水素、例えばトルエン、キシレンおよびシクロヘキサンである。グループ（ａ．１）または（ａ．２）の化合物用の好ましい希釈剤は、Ｃ1−Ｃ4−アルコキシ−Ｃ1−Ｃ4−アルキルエステル、例えば１−メトキシプロプ−２−イルアセテート、カルボン酸アミド、例えばジメチルホルムアミドおよびジメチルアセトアミド、開鎖エーテル、例えば１，２−エチレングリコール−モノ−または−ジメチルエーテル、１，２−エチレングリコールモノ−または−ジエチルエーテル、３−メトキシプロパノールまたは３−イソプロポキシプロパノール、開鎖および環状ケトン、例えばアセトン、メチルエチルケトン、メチルイソブチルケトン、ジアセトンアルコール（４−ヒドロキシ−４−メチル−２−ペンタノン）またはシクロペンタノン、アルコール、例えばメタノール、エタノール、ｎ−プロパノール、イソプロパノール、ブタノール、イソブタノール、ｓ−ブタノール、ｔ−ブタノール、ｎ−ペンタノール、ｎ−ヘキサノール、ｎ−ヘプタノール、ｎ−オクタノール、ｎ−ノナノール、ｎ−デカノール、ｎ−ウンデカノールおよびｎ−ドデカノール、ラクトン、例えばＮ−メチルピロリドンおよび芳香族化合物、例えばトルエンである。特に好ましいのは、上記のカルボン酸アミド、開鎖エーテル、開鎖および環状ケトンおよびラクトンである。とりわけ、上記の開鎖および環状ケトンまたはそれらの混合物が使用される。
【００９６】
グループ（ａ．３）のポリマー用の好適な希釈剤は、特に、エーテルおよび環状エーテル、例えばテトラヒドロフランまたはジオキサン、塩素化炭化水素、例えばジクロロメタン、トリクロロメタン、テトラクロロカーボン、ジクロロエタン、１，１，２，２−テトラクロロエタン、１−クロロナフタリン、クロロベンゼンまたは１，２−ジクロロベンゼンである。これらの希釈剤は特にポリエステルおよびポリカーボネートに適している。セルロース誘導体用の好適な希釈剤は、例えば、エーテル、例えばジオキサン、またはケトン、例えばアセトンである。
【００９７】
希釈剤は、通例、組成物の総質量に対して、約０．５〜１０．０質量％、好ましくは約１．０〜５．０質量％の割合で使用される。
【００９８】
組成物が溶液または分散液である場合、希釈剤の割合は、組成物の総質量に対して、好ましくは５〜９５質量％、特に好ましくは３０〜８０質量％、とりわけ４０〜７０質量％である。
【００９９】
成分Ｃに挙げられた除泡剤および脱気剤（Ｃ．４）、滑剤および流動剤（Ｃ．５）、熱硬化または放射線硬化助剤（Ｃ．６）、支持体湿潤助剤（Ｃ．７）、湿潤助剤および分散助剤（Ｃ．８）、疎水化剤（Ｃ．９）、プライマ（Ｃ．１０）および引掻き強度向上助剤（Ｃ．１１）は、それらの作用の点で多くの場合互いに厳密に区分することはできない。例えば、滑剤および流動剤はしばしば、さらに除泡剤および／または脱気剤および／または引掻き強度向上助剤として作用する。放射線硬化助剤もまた、滑剤および流動剤および／または脱気剤および／または支持体湿潤助剤としても作用する。これらの助剤の大部分は場合によりプライマ（Ｃ．１１）の機能も果たすことができる。したがって、前述したように、特定の添加剤は以下に述べるグループ（Ｃ．４）〜（Ｃ．１１）の複数のグループに分類されていてよい。
【０１００】
グループ（Ｃ．４）の除泡剤には、ケイ素非含有およびケイ素含有ポリマーが分類される。ケイ素含有ポリマーは、例えば、無改質または改質ポリジアルキルシロキサンまたは、分枝状コポリマー、ポリジアルキルシロキサン単位とポリエーテル単位からなる櫛型コポリマーまたはブロックコポリマーであり、この場合、後者は酸化エチレンまたは酸化プロピレンから得ることができる。
【０１０１】
グループ（Ｃ．４）の脱気剤には、例えば、有機ポリマー、例えばポリエーテルおよびポリアクリレート、ジアルキル、特にジメチルポリシロキサン、有機改質ポリシロキサン、例えばアリールアルキル改質ポリシロキサンまたはフルオロシリコンも含まれる。除泡剤の機能は基本的に、泡形成を妨げるか、またはすでに形成された泡を破壊することに基づいている。脱気剤は基本的に、脱気される媒体中、例えば本発明による混合物中において微細に分散したガス泡ないし気泡が合体してより大きな気泡になることを促進し、こうして、ガス（空気）の除去を促すように機能する。除泡剤はしばしば脱気剤としても使用可能であり、その逆も可能であることから、これらの添加物は共にグループ（Ｃ．４）に区分された。この種の助剤は、例えば、Ｔｅｇｏ社からＴＥＧＯ（登録商標）Ｆｏａｍｅｘ８００、ＴＥＧＯ（登録商標）Ｆｏａｍｅｘ８０５、ＴＥＧＯ（登録商標）Ｆｏａｍｅｘ８１０、ＴＥＧＯ（登録商標）８１５、ＴＥＧＯ（登録商標）Ｆｏａｍｅｘ８２５、ＴＥＧＯ（登録商標）Ｆｏａｍｅｘ８３５、ＴＥＧＯ（登録商標）Ｆｏａｍｅｘ８４０、ＴＥＧＯ（登録商標）Ｆｏａｍｅｘ８４２、ＴＥＧＯ（登録商標）Ｆｏａｍｅｘ１４３５、ＴＥＧＯ（登録商標）Ｆｏａｍｅｘ１４８８、ＴＥＧＯ（登録商標）Ｆｏａｍｅｘ１４９５、ＴＥＧＯ（登録商標）Ｆｏａｍｅｘ３０６２、ＴＥＧＯ（登録商標）Ｆｏａｍｅｘ７４４７、ＴＥＧＯ（登録商標）Ｆｏａｍｅｘ８０２０、Ｔｅｇｏ（登録商標）ＦｏａｍｅｘＮ、ＴＥＧＯ（登録商標）ＦｏａｍｅｘＫ３、ＴＥＧＯ（登録商標）Ａｎｔｉｆｏａｍ２−１８、ＴＥＧＯ（登録商標）Ａｎｔｉｆｏａｍ２−５７、ＴＥＧＯ（登録商標）Ａｎｔｉｆｏｒｍ２−８０、ＴＥＧＯ（登録商標）Ａｎｔｉｆｏａｍ２−８２、ＴＥＧＯ（登録商標）Ａｎｔｉｆｏａｍ２−８９、ＴＥＧＯ（登録商標）Ａｎｔｉｆｏａｍ２−９２、ＴＥＧＯ（登録商標）Ａｎｔｉｆｏａｍ１４、ＴＥＧＯ（登録商標）Ａｎｔｉｆｏａｍ２８、ＴＥＧＯ（登録商標）Ａｎｔｉｆｏａｍ８１、ＴＥＧＯ（登録商標）ＡｎｔｉｆｏａｍＤ９０、ＴＥＧＯ（登録商標）Ａｎｔｉｆｏａｍ９３、ＴＥＧＯ（登録商標）Ａｎｔｉｆｏａｍ２００、ＴＥＧＯ（登録商標）Ａｎｔｉｆｏａｍ２０１、ＴＥＧＯ（登録商標）Ａｎｔｉｆｏａｍ２０２、ＴＥＧＯ（登録商標）Ａｎｔｉｆｏａｍ７９３、ＴＥＧＯ（登録商標）Ａｎｔｉｆｏａｍ１４８８、ＴＥＧＯ（登録商標）Ａｎｔｉｆｏａｍ３０６２、ＴＥＧＯＰＲＥＮ（登録商標）５８０３、ＴＥＧＯＰＲＥＮ（登録商標）５８５２、ＴＥＧＯＰＲＥＮ（登録商標）５８６３、ＴＥＧＯＰＲＥＮ（登録商標）７００８、ＴＥＧＯ（登録商標）Ａｎｔｉｆｏａｍ１−６０、ＴＥＧＯ（登録商標）Ａｎｔｉｆｏａｍ１−６２、ＴＥＧＯ（登録商標）Ａｎｔｉｆｏａｍ１−８５、ＴＥＧＯ（登録商標）Ａｎｔｉｇｏａｍ２−６７、ＴＥＧＯ（登録商標）ＡｎｔｉｆｏａｍＷＭ２０、ＴＥＧＯ（登録商標）Ａｎｔｉｆｏａｍ５０、ＴＥＧＯ（登録商標）Ａｎｔｉｆｏａｍ１０５、ＴＥＧＯ（登録商標）Ａｎｔｉｆｏａｍ７３０、ＴＥＧＯ（登録商標）ＡｎｔｉｆｏａｍＭＲ１０１５、ＴＥＧＯ（登録商標）ＡｎｔｉｆｏａｍＭＲ１０１６、ＴＥＧＯ（登録商標）Ａｎｔｉｆｏａｍ１４３５、ＴＥＧＯ（登録商標）ＡｎｔｉｆｏａｍＮ、ＴＥＧＯ（登録商標）ＡｎｔｉｆｏａｍＫＳ６、ＴＥＧＯ（登録商標）ＡｎｔｉｆｏａｍＫＳ１０、ＴＥＧＯ（登録商標）ＡｎｔｉｆｏａｍＫＳ５３、ＴＥＧＯ（登録商標）ＡｎｔｉｆｏａｍＫＳ９５、ＴＥＧＯ（登録商標）ＡｎｔｉｆｏａｍＫＳ１００、ＴＥＧＯ（登録商標）ＡｎｔｉｆｏａｍＫＥ６００、ＴＥＧＯ（登録商標）ＡｎｔｉｆｏａｍＫＳ９１１、ＴＥＧＯ（登録商標）ＡｎｔｉｆｏａｍＭＲ１０００、ＴＥＧＯ（登録商標）ＡｎｔｉｆｏａｍＫＳ１１００、Ｔｅｇｏ（登録商標）Ａｉｒｅｘ９００、Ｔｅｇｏ（登録商標）Ａｉｒｅｘ９１０、Ｔｅｇｏ（登録商標）Ａｉｒｅｘ９３１、Ｔｅｇｏ（登録商標）Ａｉｒｅｘ９３５、Ｔｅｇｏ（登録商標）Ａｉｒｅｘ９６０、Ｔｅｇｏ（登録商標）Ａｉｒｅｘ９７０、Ｔｅｇｏ（登録商標）Ａｉｒｅｘ９８０およびＴｅｇｏ（登録商標）Ａｉｒｅｘ９８５として市販されており、また、ＢＹＫ社からＢＹＫ（登録商標）−０１１、ＢＹＫ（登録商標）−０１９、ＢＹＫ（登録商標）−０２０、ＢＹＫ（登録商標）−０２１、ＢＹＫ（登録商標）−０２２、ＢＹＫ（登録商標）−０２３、ＢＹＫ（登録商標）−０２４、ＢＹＫ（登録商標）−０２５、ＢＹＫ（登録商標）−０２７、ＢＹＫ（登録商標）−０３１、ＢＹＫ（登録商標）−０３２、ＢＹＫ（登録商標）−０３３、ＢＹＫ（登録商標）−０３４、ＢＹＫ（登録商標）−０３５、ＢＹＫ（登録商標）−０３６、ＢＹＫ（登録商標）−０３７、ＢＹＫ（登録商標）−０４５、ＢＹＫ（登録商標）−０５１、ＢＹＫ（登録商標）−０５２、ＢＹＫ（登録商標）−０５３、ＢＹＫ（登録商標）−０５５、ＢＹＫ（登録商標）−０５７、ＢＹＫ（登録商標）−０６５、ＢＹＫ（登録商標）−０６７、ＢＹＫ（登録商標）−０７０、ＢＹＫ（登録商標）−０８０、ＢＹＫ（登録商標）−０８８、ＢＹＫ（登録商標）−１４１およびＢＹＫ（登録商標）−Ａ５３０として市販されている。
【０１０２】
グループ（Ｃ．４）の助剤は、通例、液晶混合物の総質量に対して、約０．０５〜３．０質量％、好ましくは約０．５〜２．０質量％の割合で使用される。
【０１０３】
滑剤および流動剤のグループ（Ｃ．５）には、一般に、ケイ素非含有またケイ素含有ポリマー、例えばポリアクリレートまたは改質低分子量ポリジアルキルシロキサンが含まれる。改質の基本は、アルキル基の一部が極めて多様な有機基によって置換されている点にある。これらの有機基としては、例えば、ポリエーテル、ポリエステルまたは長鎖アルキル基であり、その際、前者が最も頻繁に使用される。
【０１０４】
この場合、当該改質ポリシロキサンのポリエーテル基は、通例、酸化エチレン単位および／または酸化プロピレン単位で構成される。改質ポリシロキサン中のこれらの酸化アルキレン単位の割合が高ければ高いほど、一般に、結果として得られる生成物の親水性は高くなる。
【０１０５】
この種の助剤は、例えば、Ｔｅｇｏ社からＴＥＧＯ（登録商標）Ｇｌｉｄｅ１００、ＴＥＧＯ（登録商標）ＧｌｉｄｅＺＧ４００、ＴＥＧＯ（登録商標）Ｇｌｉｄｅ４０６、ＴＥＧＯ（登録商標）Ｇｌｉｄｅ４１０、ＴＥＧＯ（登録商標）Ｇｌｉｄｅ４１１、ＴＥＧＯ（登録商標）Ｇｌｉｄｅ４１５、ＴＥＧＯ（登録商標）Ｇｌｉｄｅ４２０、ＴＥＧＯ（登録商標）Ｇｌｉｄｅ４３５、ＴＥＧＯ（登録商標）Ｇｌｉｄｅ４４０、ＴＥＧＯ（登録商標）Ｇｌｉｄｅ４５０、ＴＥＧＯ（登録商標）ＧｌｉｄｅＡ１１５、ＴＥＧＯ（登録商標）ＧｌｉｄｅＢ１４８４（除泡剤および脱気剤としても使用可）、ＴＥＧＯ（登録商標）ＦｌｏｗＡＴＦ、ＴＥＧＯ（登録商標）ＦｌｏｗＡＴＦ２、ＴＥＧＯ（登録商標）Ｆｌｏｗ３００、ＴＥＧＯ（登録商標）Ｆｌｏｗ４６０、ＴＥＧＯ（登録商標）Ｆｌｏｗ４２５およびＴＥＧＯ（登録商標）ＦｌｏｗＺＦＳ４６０として市販されている。さらに引掻き強度の向上にも使用される放射線硬化滑剤および流動剤として、同じくＴｅｇｏ社から入手可能な製品、ＴＥＧＯ（登録商標）Ｒａｄ２１００、ＴＥＧＯ（登録商標）Ｒａｄ２２００、ＴＥＧＯ（登録商標）Ｒａｄ２３００、ＴＥＧＯ（登録商標）Ｒａｄ２５００、ＴＥＧＯ（登録商標）Ｒａｄ２６００、ＴＥＧＯ（登録商標）Ｒａｄ２７００およびＴＥＧＯ（登録商標）Ｔｗｉｎ４０００を使用することができる。ＢＹＫ社からは、この種の助剤は、例えば、ＢＹＫ（登録商標）−３００、ＢＹＫ（登録商標）−３０６、ＢＹＫ（登録商標）−３０７、ＢＹＫ（登録商標）−３１０、ＢＹＫ（登録商標）−３２０、ＢＹＫ（登録商標）−３２２、ＢＹＫ（登録商標）−３３１、ＢＹＫ（登録商標）−３３３、ＢＹＫ（登録商標）−３３７、ＢＹＫ（登録商標）−３４１、Ｂｙｋ（登録商標）−３５４、Ｂｙｋ（登録商標）−３６１Ｎ、ＢＹＫ（登録商標）−３７８、ＢＹＫ（登録商標）−３８８として市販されている。
【０１０６】
グループ（Ｃ．５）の助剤は、通例、液晶混合物の総質量に対して、約０．０５〜３．０質量％、好ましくは約０．５〜２．０質量％の割合で使用される。
【０１０７】
グループ（Ｃ．６）には放射線硬化助剤として、特に、例えばアクリレートグループの要素である末端二重結合を有するポリシロキサンが含まれる。この種の助剤は化学線または、例えば電子線によって架橋させることができる。これらの助剤には、一般に複数の特性が一体化されている。これらは非架橋状態では、除泡剤、脱気剤、滑剤および流動剤および／または支持体湿潤助剤として機能し、架橋状態では特に、本発明による混合物で製造可能な、例えばコーティングまたはフィルムの引掻き強度を向上させる。この場合、例えば、同じくこの種のコーティングまたはフィルムの光沢特性の改善は基本的に、（非架橋状態における）除泡剤、脱気剤および／または滑剤および流動剤としてのこれらの助剤の作用の結果として見なすことができる。放射線硬化助剤としては、例えば、Ｔｅｇｏ社から入手可能な製品、ＴＥＧＯ（登録商標）Ｒａｄ２１００、ＴＥＧＯ（登録商標）Ｒａｄ２２００、ＴＥＧＯ（登録商標）Ｒａｄ２５００、ＴＥＧＯ（登録商標）Ｒａｄ２６００およびＴＥＧＯ（登録商標）Ｒａｄ２７００ならびにＢＹＫ社から入手可能な製品、ＢＹＫ（登録商標）−３７１を使用することができる。グループ（Ｃ．６）の熱硬化助剤は、例えば、結合剤のイソシアネート基と反応し得る一次ＯＨ基を含んでいる。
【０１０８】
熱硬化助剤としては、例えば、ＢＹＫ社から入手可能な製品、ＢＹＫ（登録商標）−３７０、ＢＹＫ（登録商標）−３７３およびＢＹＫ（登録商標）−３７５を使用することができる。グループ（Ｃ．６）の助剤は、通例、液晶混合物の総質量に対して、約０．１〜５．０質量％、好ましくは約０．１〜３．０質量％の割合で使用される。
【０１０９】
支持体湿潤助剤のグループ（Ｃ．７）の助剤は、特に、例えば印刷インキまたはコーティング剤、例えば組成物（ａ．１）〜（ａ．５）によって印刷またはコーティングされる支持体の湿潤性の向上に用いられる。一般に、これによってもたらされるこの種の印刷インキまたはコーティング剤の滑り特性および流動特性の改善は、完成した（例えば架橋された）印刷物ないし完成した（例えば架橋された）層に反映される。この種の極めて多様な助剤は、例えばＴｅｇｏ社からＴＥＧＯ（登録商標）ＷｅｔＫＬ２４５、ＴＥＧＯ（登録商標）Ｗｅｔ２５０、ＴＥＧＯ（登録商標）Ｗｅｔ２６０およびＴＥＧＯ（登録商標）ＷｅｔＺＦＳ４５３として、ならびに、ＢＹＫ社からＢＹＫ（登録商標）−３０６、ＢＹＫ（登録商標）−３０７、ＢＹＫ（登録商標）−３１０、ＢＹＫ（登録商標）−３３３、ＢＹＫ（登録商標）−３４４、ＢＹＫ（登録商標）−３４５、ＢＹＫ（登録商標）−３４６およびＢＹＫ（登録商標）−３４８として市販されている。
【０１１０】
また、Ｄｕｐｏｎｔ社の商標Ｚｏｎｙｌ（登録商標）の製品、例えばＺｏｎｙｌ（登録商標）ＦＳＡおよびＺｏｎｙｌ（登録商標）ＦＳＧも非常に好適である。これらはフッ素含有界面活性剤／湿潤剤である。
【０１１１】
グループ（Ｃ．７）の助剤は、通例、液晶混合物の総質量に対して、約０．０１〜３．０質量％、好ましくは約０．０１〜１．５質量％、とりわけ０．０３〜１．５質量％の割合で使用される。
【０１１２】
湿潤助剤および分散助剤のグループ（Ｃ．８）の助剤は、特に、顔料の浮遊・浮上ならびに沈降の防止に用いられ、したがって、必要であれば、とりわけ、染色される組成物の場合に使用することが考えられる。
【０１１３】
これらの助剤は基本的に、添加された顔料粒子の静電反発および／または立体障害による顔料分散を安定させ、その際、後者にあっては、助剤と周囲媒体（例えば結合剤）との相互作用が大きな役割を果たす。この種の湿潤助剤および分散助剤の使用は、例えば印刷インキ、塗料の技術分野において日常的に行われているため、所定の場合のその種の好適な助剤の選択は、当業者にとって一般に難しいことではない。
【０１１４】
この種の湿潤助剤および分散助剤は、例えばＴｅｇｏ社から、ＴＥＧＯ（登録商標）Ｄｉｓｐｅｒｓ６１０、ＴＥＧＯ（登録商標）Ｄｉｓｐｅｒｓ６１０Ｓ、ＴＥＧＯ（登録商標）Ｄｉｓｐｅｒｓ６３０、ＴＥＧＯ（登録商標）Ｄｉｓｐｅｒｓ７００、ＴＥＧＯ（登録商標）Ｄｉｓｐｅｒｓ７０５、ＴＥＧＯ（登録商標）Ｄｉｓｐｅｒｓ７１０、ＴＥＧＯ（登録商標）Ｄｉｓｐｅｒｓ７２０Ｗ、ＴＥＧＯ（登録商標）Ｄｉｓｐｅｒｓ７２５Ｗ、ＴＥＧＯ（登録商標）Ｄｉｓｐｅｒｓ７３０Ｗ、ＴＥＧＯ（登録商標）Ｄｉｓｐｅｒｓ７３５ＷおよびＴＥＧＯ（登録商標）７４０Ｗとして、ならびにＢＹＫ社から、Ｄｉｓｐｅｒｂｙｋ（登録商標）、Ｄｉｓｐｅｒｂｙｋ（登録商標）−１０７、Ｄｉｓｐｅｒｂｙｋ（登録商標）−１０８、Ｄｉｓｐｅｒｂｙｋ（登録商標）−１１０、Ｄｉｓｐｅｒｂｙｋ（登録商標）−１１１、Ｄｉｓｐｅｒｂｙｋ（登録商標）−１１５、Ｄｉｓｐｅｒｂｙｋ（登録商標）−１３０、Ｄｉｓｐｅｒｂｙｋ（登録商標）−１６０、Ｄｉｓｐｅｒｂｙｋ（登録商標）−１６１、Ｄｉｓｐｅｒｂｙｋ（登録商標）−１６２、Ｄｉｓｐｅｒｂｙｋ（登録商標）−１６３、Ｄｉｓｐｅｒｂｙｋ（登録商標）−１６４、Ｄｉｓｐｅｒｂｙｋ（登録商標）−１６５、Ｄｉｓｐｅｒｂｙｋ（登録商標）−１６６、Ｄｉｓｐｅｒｂｙｋ（登録商標）−１６７、Ｄｉｓｐｅｒｂｙｋ（登録商標）−１７０、Ｄｉｓｐｅｒｂｙｋ（登録商標）−１７４、Ｄｉｓｐｅｒｂｙｋ（登録商標）−１８０、Ｄｉｓｐｅｒｂｙｋ（登録商標）−１８１、Ｄｉｓｐｅｒｂｙｋ（登録商標）−１８２、Ｄｉｓｐｅｒｂｙｋ（登録商標）−１８３、Ｄｉｓｐｅｒｂｙｋ（登録商標）−１８４、Ｄｉｓｐｅｒｂｙｋ（登録商標）−１８５、Ｄｉｓｐｅｒｂｙｋ（登録商標）−１９０、Ａｎｔｉ−Ｔｅｒｒａ（登録商標）−Ｕ、Ａｎｔｉ−Ｔｅｒｒａ（登録商標）−Ｕ８０、Ａｎｔｉ−Ｔｅｒｒａ（登録商標）−Ｐ、Ａｎｔｉ−Ｔｅｒｒａ（登録商標）−２０３、Ａｎｔｉ−Ｔｅｒｒａ（登録商標）−２０４、Ａｎｔｉ−Ｔｅｒｒａ（登録商標）５２０６、ＢＹＫ（登録商標）−１５１、ＢＹＫ（登録商標）−１５４、ＢＹＫ（登録商標）−１５５、ＢＹＫ（登録商標）−Ｐ１０４Ｓ、ＢＹＫ（登録商標）−Ｐ１０５、Ｌａｃｔｉｍｏｎ（登録商標）、Ｌａｃｔｉｍｏｎ（登録商標）−ＷＳおよびＢｙｋｕｍｅｎ（登録商標）として市販されている。この場合、また、ＤｕＰｏｎｔ社の上記のＺｏｎｙｌ（登録商標）商標、例えばＺｏｎｙｌ（登録商標）ＦＳＡおよびＺｏｎｙｌ（登録商標）ＦＳＧの使用も考えられる。
【０１１５】
グループ（Ｃ．８）の助剤の配量は、主として、顔料が付される表面と助剤の平均分子量とに依存している。
【０１１６】
無機顔料と低分子量助剤については、通例、顔料と助剤の総質量に対して、後者は約０．５〜２．０質量％の割合とされる。高分子量助剤の場合、この割合は約１．０〜３０質量％に引き上げられる。
【０１１７】
有機顔料と低分子量助剤の場合、後者の割合は、顔料と助剤の総質量に対して、約１．０〜５．０質量％である。高分子量助剤の場合、この割合は約１０．０〜９０質量％の範囲にあってよい。したがって、いずれの場合にあっても予備テストが推奨されるが、これは当業者には容易に実施可能である。
【０１１８】
グループ（Ｃ．９）の疎水化剤は、例えば本発明による混合物で作製された印刷物またはコーティングが疎水特性を得られるように使用することができる。これにより、吸水による膨潤およびそれによるこの種の印刷物またはコーティングの、例えば光学的特性の変化はもはや不可能であるか、または少なくとも大幅に抑制される。加えてさらに、例えばオフセット印刷の印刷インキとしてこの混合物を使用するにあたり、インキの吸水を妨げる、または少なくとも大幅に抑止することが可能である。この種の疎水化剤は、例えばＴｅｇｏ社から、Ｔｅｇｏ（登録商標）ＰｈｏｂｅＷＦ、Ｔｅｇｏ（登録商標）Ｐｈｏｂｅ１０００、Ｔｅｇｏ（登録商標）Ｐｈｏｂｅ１０００Ｓ、Ｔｅｇｏ（登録商標）Ｐｈｏｂｅ１０１０、Ｔｅｇｏ（登録商標）Ｐｈｏｂｅ１０３０、Ｔｅｇｏ（登録商標）Ｐｈｏｂｅ１０４０、Ｔｅｇｏ（登録商標）Ｐｈｏｂｅ１０５０、Ｔｅｇｏ（登録商標）Ｐｈｏｂｅ１２００、Ｔｅｇｏ（登録商標）Ｐｈｏｂｅ１３００、Ｔｅｇｏ（登録商標）Ｐｈｏｂｅ１３１０およびＴｅｇｏ（登録商標）Ｐｈｏｂｅ１４００として市販されている。
【０１１９】
グループ（Ｃ．９）の助剤は、通例、液晶混合物の総質量に対して、約０．０５〜５．０質量％、好ましくは約０．１〜３．０質量％の割合で使用される。
【０１２０】
グループ（Ｃ．１０）の助剤は接触している２つの界面の付着性の改善に用いられる。このことから、基本的に、一方の界面、他方の界面または双方の界面に存在するプライマ部分のみが有効であることが直接判明する。固体支持体に、例えば液状またはペースト状の印刷インキ、コーティングまたは塗料を被着させようとする場合、これは一般に、後者にプライマが直接加えられるか、または支持体がプライマによる予備処理に付されなければならない（下塗りとも称される）ことを意味しており、すなわち、この支持体に化学的および／または物理的表面特性の変化が付与されることを意味している。
【０１２１】
支持体が前もって下塗り剤で下塗りされた場合、これは、接触している界面は今や、一方で下塗り剤の界面であり、他方で印刷インキないしコーティングまたは塗料の界面であることを意味している。したがって、この場合、支持体と下塗り剤との間の付着特性だけでなく、下塗り剤と印刷インキないしコーティングまたは塗料との間の付着特性も支持体上の複合体全体の付着に一定の役割を果たしている。すでにグループ（Ｃ．７）に挙げた支持体湿潤助剤も広義のプライマと見なすことができるが、ただしこれは一般に同じ付着力確保能を有するものではない。
【０１２２】
支持体および、例えば、支持体への印刷またはコーティング向けの印刷インキ、コーティング剤および塗料等の極めて相違した物理的、化学的特性を鑑みると、多数のプライマ系が存在することは不思議ではない。シラン系のプライマは、例えば、３−アミノプロピルトリメトキシシラン、３−アミノプロピルトリエトキシシラン、３−アミノプロピルメチルジエトキシシラン、Ｎ−アミノエチル−３−アミノプロピルトリメトキシシラン、Ｎ−アミノエチル−３−アミノプロピル−メチルジメトキシシラン、Ｎ−メチル−３−アミノプロピル−トリメトキシシラン、３−ウレイドプロピルトリエトキシシラン、３−メタクリロイルオキシプロピルトリメトキシシラン、３−グリシジルオキシプロピルトリメトキシシラン、３−メルカプトプロピルトリメトキシシラン、３−クロロプロピルトリメトキシシランまたはビニルトリメトキシシランである。これらならびにその他のシランは、例えば商標名ＤＹＮＡＳＩＬＡＮ（登録商標）でＨｕｅｌｓ社から入手可能である。
【０１２３】
チタネート／ジルコネート系およびチタン−／ジルコニウムビアセチルアセトネート系のプライマは、例えば以下の式
【化１５】
0005746022.tif 000016
［式中、
Ｍはチタンまたはジルコニウムを表し、Ｒ、Ｒ1およびＲ2はＣ1−Ｃ4−アルキル基、例えばイソプロピル基またはｎ−ブチル基を意味する］に一致している。この種の化合物の例は、例えば、テトライソプロピルチタネート、テトラ−ｎ−ブチルチタネート、チタン−ビス（アセチルアセトネート）−ジイソプロパノレート、チタン−ビス（アセチルアセトネート）−ジブタノレート、チタン−ビス（アセチルアセトネート）−モノブタノレート−モノイソプロパノレートまたはチタン−ビス（アセチルアセトネート）−モノエタノレート−モノイソプロパノレートである。
【０１２４】
プライマとして使用可能なその他のチタン化合物およびジルコニウム化合物は、ｎ−ブチルポリチタネート、イソプロピルトリイソステアロイルチタネート、イソプロピル−トリス（Ｎ−エチルアミノエチルアミノ）チタネートおよびジルコニウムビス（ジエチルシトレート）−ジイソプロパノレートである。この種のならびにその他のチタン化合物およびジルコニウム化合物は、例えばＴＹＺＯＲ（登録商標）（ＤｕＰｏｎｔ社）、Ｋｅｎ−Ｒｅａｃｔ（登録商標）（Ｋｅｎｒｉｃｈ  Ｐｅｔｒｏｃｈｅｍｉｃａｌｓ  Ｉｎｃ．社）およびＴｉｌｃｏｍ（登録商標）（Ｔｉｏｘｉｄｅ  Ｃｈｅｍｉｃａｌｓ社）の商標名で入手可能である。また、例えばＭａｎｃｈｅｍ（登録商標）（Ｒｈｏｎｅ  Ｐｏｕｌｅｎｃ社）の商標名で入手可能な類のジルコニウムアルミネートもプライマとして用いることが可能である。さらに、例えば印刷インキまたは塗料への付着促進性添加剤として、塩素化ポリオレフィン（例えば、Ｅａｓｔｍａｎ  Ｃｈｅｍｉｃａｌ社およびＴｏｙｏ  Ｋａｓｅｉ社から入手可能）、ポリエステル（例えば、Ｈｕｅｌｓ  ＡＧ、ＢＡＳＦ  ＳＥ、Ｇｅｂｒ．Ｂｏｒｃｈｅｒｓ  ＡＧ、Ｐｌｕｅｓｓ−Ｓｔａｕｆｅｒ  ＡＧ、Ｈｏｅｃｈｓｔ  ＡＧおよびＷｏｒｌｅｅから入手可能）、サッカロース系化合物、例えばスクロースベンゾエートまたはスクロースアセトイソブチレート（後者は、例えばＥａｓｔｍａｎ  Ｃｈｅｍｉｃａｌ社から入手可能）、リン酸エステル（例えば、Ｔｈｅ  Ｌｕｂｒｉｚｏｌ  Ｃｏｍｐａｎｙ社およびＨｏｅｃｈｓｔ  ＡＧから入手可能）およびポリエチレンイミン（例えば、ＢＡＳＦ  ＳＥ社から入手可能）が考えられ、また、例えばフレキソ印刷、フィルム印刷および包装印刷用の印刷インキへの付着促進性添加剤としてコロホニウムエステル（例えば、Ｒｏｂｅｒｔ  Ｋｒａｅｍｅｒ  ＧｍｂＨから入手可能）が考えられる。
【０１２５】
通例、例えば、印刷またはコーティングされる支持体は相応して予備処理される。つまり、この種の添加剤はプライマとして使用される。そのために、この種の添加剤のメーカーから相応した技術情報が与えられるのが通例であり、あるいは、当業者は相応した予備テストによって当該情報を容易に得ることも可能である。
【０１２６】
ただし、この種の添加剤がグループ（Ｃ．１０）の助剤として本発明による混合物に加えられる場合、その割合は通例、液晶混合物の総質量に対して、約０．０５〜５．０質量％である。ただし、これらの添加剤の量と添加剤の特定は、支持体と印刷インキ／コーティング剤との性格によって決定されるため、前記の割合は単に手掛かりとしてのみ見なされることとする。通例、この種の添加剤のメーカーからこうした場合に応じた技術情報を得ることができ、あるいは当業者により相応した予備テストによって容易にその種の情報を得ることが可能である。
【０１２７】
引掻き強度向上助剤のグループ（Ｃ．１１）には、例えば、Ｔｅｇｏ社から入射可能な、すでに上述した製品、ＴＥＧＯ（登録商標）Ｒａｄ２１００、ＴＥＧＯ（登録商標）Ｒａｄ２２００、ＴＥＧＯ（登録商標）Ｒａｄ２５００、ＴＥＧＯ（登録商標）Ｒａｄ２６００およびＴＥＧＯ（登録商標）Ｒａｄ２７００が含まれる。
【０１２８】
これらの助剤についても同じく、グループ（Ｃ．６）に挙げた添加割合が適切と考えられる。つまり、これらの添加剤は通例、液晶混合物の総質量に対して、約０．１〜５．０質量%、好ましくは約０．１〜３．０質量％の割合で使用される。
【０１２９】
染料のグループ（Ｄ．１）には、例えば、アゾ染料、金属錯体染料、塩基性染料群の染料、例えばジ−およびトリアリールメタン染料およびそれらの塩、アゾメチン誘導体、ポリメチン、アントラキノン染料等が含まれる。本発明による混合物に使用することのできる好適な染料の一覧は、Ｈ．Ｚｏｌｌｉｎｇｅｒ，"Ｃｏｌｏｒ  Ｃｈｅｍｉｓｔｒｙ"，Ｗｉｌｅｙ−ＶＣＨ，Ｗｅｉｎｈｅｉｍ、第３版、２００３年に述べられている。
【０１３０】
本発明による混合物には、特に、光発色性、熱変色性または発光性染料ならびにそれらの特性を組合わせた性質を有する染料も添加することが可能である。一般的な発光染料のほかに、光学的光沢剤も発光染料として理解される。
【０１３１】
後者は例えばビススチリルベンゼン、特にシアノスチリル化合物群に属し、以下の式
【化１６】
0005746022.tif 000017
に一致している。
【０１３２】
スチルベン群のその他の好適な光学的光沢剤は、例えば以下の式
【化１７】
0005746022.tif 000018
［式中、
Ｑ1はそれぞれＣ1−Ｃ4−アルコキシカルボニル基またはシアノ基を表し、Ｑ2はＣ1−Ｃ4−アルキル基、特にメチルによって単置換または二置換されていてよいベンゾオキサゾール−２−イル基を表し、Ｑ3はＣ1−Ｃ4−アルコキシカルボニル基または３−（Ｃ1−Ｃ4−アルキル）−１，２，４−オキサジアゾール−３−イル基を表す］を有する。
【０１３３】
ベンゾオキサゾール群のその他の好適な光学的光沢剤は、例えば以下の式
【化１８】
0005746022.tif 000019
［式中、
Ｑ4はそれぞれＣ1−Ｃ4−アルキル基、特にメチル基を意味し、Ｌは以下の式
【化１９】
0005746022.tif 000020
の基を意味し、ｎは０〜２の整数値を意味する］の光学的光沢剤である。
【０１３４】
クマリン群の好適な光学的光沢剤は、例えば以下の式
【化２０】
0005746022.tif 000021
［式中、
Ｑ5はＣ1−Ｃ4−アルキル基を意味し、
Ｑ6はフェニル基または３−ハロゲンピラゾール−１−イル基、特に３−クロロピラゾール−１−イル基を意味する］を有する。
【０１３５】
ピレン群のその他の好適な光学的光沢剤は、例えば以下の式
【化２１】
0005746022.tif 000022
［式中、
Ｑ7はそれぞれＣ1−Ｃ4−アルコキシ基、特にメトキシ基を意味する］に一致している。
【０１３６】
上記の光沢剤は単独でも互いに混合されても使用可能である。
【０１３７】
上記の光学的光沢剤は一般に、それ自体として公知かつ一般に市販されている製品である。それらは、例えばＵｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第５版、第Ａ１８巻、ｐ．１５６〜１６１に述べられており、あるいは同書記載の方法によって得ることが可能である。
【０１３８】
とりわけ、それが所望の場合、ビススチリルベンゼン、特にシアノスチリルベンゼン群の１つ以上の光学的光沢剤が使用される。後者は個々の化合物としても、また異性化合物の混合物としても使用することができる。
【０１３９】
この場合、異性体は以下の式
【化２２】
0005746022.tif 000023
に一致している。
【０１４０】
光学的光沢剤は、例えばＢＡＳＦ  ＳＥにより、Ｕｌｔｒａｐｈｏｒ（登録商標）ＳＦ００４、Ｕｌｔｒｏｐｈｏｒ（登録商標）ＳＦ  ＭＯ、Ｕｌｔｒｏｐｈｏｒ（登録商標）ＳＦ  ＭＰおよびＵｌｔｒａｐｈｏｒ（登録商標）ＳＦ  ＰＯとして市販されている。
【０１４１】
顔料のグループ（Ｄ．２）には無機顔料ならびに有機顔料が含まれる。本発明による混合物に使用することのできる無機有色顔料の一覧は、Ｈ．Ｅｎｄｒｉｓｓ，"Ａｋｔｕｅｌｌｅ  ａｎｏｒｇａｎｉｓｃｈｅ  Ｂｕｎｔ−Ｐｉｇｍｅｎｔｅ"（発行人Ｕ．Ｚｏｒｉｌ，Ｃｕｒｔ−Ｒ．−Ｖｉｎｃｅｎｔａ出版、ハノーバー、１９９７年）ならびにＧ．Ｂｕｘｂａｕｍ，"Ｉｎｄｕｓｔｒｉａｌ  Ｉｎｏｒｇａｎｉｃ  Ｐｉｇｍｅｎｔｓ"，Ｗｉｌｅｙ−ＶＣＨ，Ｗｅｉｎｈｅｉｍ，第３版、２００５年に挙げられている。加えてさらに、前記の著書に挙げられていないその他の顔料として、ピグメントブラック６およびピグメントブラック７（スス）、ピグメントブラック１１（酸化鉄ブラック、Ｆｅ3Ｏ4）、ピグメントホワイト４（酸化亜鉛、ＺｎＯ）、ピグメントホワイト５（リトポン、ＺｎＳ／ＢａＳＯ4）、ピグメントホワイト６（酸化チタン、ＴｉＯ2）およびピグメントホワイト７（硫化亜鉛、ＺｎＳ）が好適と考えられる。
【０１４２】
本発明による混合物に添加することのできる有機顔料の一覧は、Ｗ．Ｈｅｒｂｓｔ  ｕｎｄ  Ｋ．Ｈｕｎｇｅｒ，"Ｉｎｄｕｓｔｒｉｅｌｌｅ  ｏｒｇａｎｉｓｃｈｅ  Ｐｉｇｍｅｎｔｅ"，Ｗｉｌｅｙ−ＶＣＨ，Ｗｅｉｎｈｅｉｍ，第３版、２００４年に挙げられている。
【０１４３】
本発明による混合物には、また、磁性、導電性、光発色性、熱変色性または発光性顔料ならびにこれらの特性を組み合わせた性質を有する顔料も添加することができる。
【０１４４】
発光性を有する顔料としては、幾つかの有機化合物、例えばＬｕｍｏｇｅｎ（登録商標）Ｙｅｌｌｏｗ０７９０（ＢＡＳＦ  ＳＥ）のほかに、基本的に、アルカリ土類金属酸化物、アルカリ土類金属／遷移金属酸化物、アルカリ土類金属／アルミニウム酸化物、アルカリ土類金属／ケイ素酸化物またはアルカリ土類金属／リン酸化物、アルカリ土類金属ハロゲン化物、Ｚｎ／ケイ素酸化物、Ｚｎ／アルカリ土類金属ハロゲン化物、希土類金属酸化物、希土類金属／遷移金属酸化物、希土類金属／アルミニウム酸化物、希土類金属／ケイ素酸化物または希土類金属／リン酸化物、酸化希土類金属硫化物または酸化希土類金属ハロゲン化物、酸化亜鉛、硫化亜鉛またはセレン化亜鉛、酸化カドミウム、硫化カドミウムまたはセレン化カドミウムまたは亜鉛／カドミウム酸化物、亜鉛／カドミウム硫化物または亜鉛／セレン化カドミウムをベースとした無機ドープまたは非ドープ化合物も考えられるが、その際、カドミウム含有化合物は、それらの毒物学的ならびに生態学的問題性からして意義を失っている。
【０１４５】
これらの化合物には、ドープ剤として、通例、アルミニウム、スズ、アンチモン、希土類金属、例えばセリウム、ユーロピウムまたはテルビウム、遷移金属、例えばマンガン、銅、銀または亜鉛またはこれらの元素の組合わせも使用される。
【０１４６】
以下に発光性顔料を例示するが、その際、「化合物：元素（単数／複数）」なる表現は当該化合物に当該元素（単数／複数）がドープされていることを当業者に示すものである。またさらに、例えば「（Ｐ．Ｖ）」という表現は、顔料の固体構造中の当該格子点がランダムにリンとバナジウムによって占められていることを意味している。
【０１４７】
発光性を有するこの種の化合物の例は、ＭｇＷＯ4、ＣａＷＯ4、Ｓｒ4Ａｌ14Ｏ25：Ｅｕ、ＢａＭｇ2Ａｌ10Ｏ27：Ｅｕ、ＭｇＡｌ11Ｏ19：Ｃｅ、Ｔｂ、ＭｇＳｉＯ3：Ｍｎ、Ｃａ10（ＰＯ4）6（Ｆ，Ｃｌ）：Ｓｂ、Ｍｎ、（ＳｒＭｇ）2Ｐ2Ｏ7：Ｅｕ、ＳｒＭｇ2Ｐ2Ｏ7：Ｓｎ、ＢａＦＣｌ：Ｅｕ、Ｚｎ2ＳｉＯ4：Ｍｎ、（Ｚｎ，Ｍｇ）Ｆ2；Ｍｎ、Ｙ2Ｏ3：Ｅｕ、ＹＶＯ4：Ｅｕ、Ｙ（Ｐ，Ｖ）Ｏ4：Ｅｕ、Ｙ2ＳｉＯ5：Ｃｅ、Ｔｂ、Ｙ2Ｏ2Ｓ：Ｅｕ、Ｙ2Ｏ2Ｓ；Ｔｂ、Ｌａ2Ｏ2Ｓ：Ｔｂ、Ｇｄ2Ｏ2Ｓ：Ｔｂ、ＬａＯＢｒ：Ｔｂ、ＺｎＯ：Ｚｎ、ＺｎＳ：Ｍｎ、ＺｎＳ：Ａｇ、ＺｎＳ／ＣｄＳ：Ａｇ、ＺｎＳ：Ｃｕ、Ａｌ、ＺｎＳｅ：Ｍｎ、ＺｎＳｅ：ＡｇおよびＺｎＳｅ：Ｃｕである。
【０１４８】
本発明によるシートは、好ましくは基本的に透明であることが求められるため、グループＤの成分は最大でシートが波長３５０〜７５０ｎｍの入射放射の少なくとも８０％を透過させることができる量で使用される。所望であれば、成分Ｄによってシートに色合いが付与される。できるだけ大きな透明性を保証するために、成分Ｄの化合物として、好ましくは最大２０ｎｍの粒度を有する化合物が使用される。
【０１４９】
光安定剤、熱安定剤および／または酸化安定剤の成分Ｅとして以下が挙げられる。
アルキル化モノフェノール、例えば２，６−ジ−ｔ−ブチル−４−メチルフェノール、２−ｔ−ブチル−４，６−ジメチルフェノール、２，６−ジ−ｔ−ブチル−４−エチルフェノール、２，６−ジ−ｔ−ブチル−４−ｎ−ブチルフェノール、２，６−ジ−ｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔ−ブチル−４−メトキシメチルフェノール、直鎖または分枝側鎖状のノニルフェノール、例えば２，６−ジノニル−４−メチルフェノール、２，４−ジメチル−６−（１’−メチルウンデシ−１’−イル）−フェノール、２．４−ジメチル−６−（１’−メチルヘプタデシ−１’−イル）−フェノール、２，４−ジメチル−６−（１’−メチルトリデシ−１’−イル）フェノールおよびこれらの化合物の混合物、アルキルチオメチルフェノール、例えば２，４−ジオクチルチオメチル−６−ｔ−ブチルフェノール、２，４−ジオクチルチオメチル−６−メチルフェノール、２，４−ジオクチルチオメチル−６−エチルフェノールおよび２，６−ジドデシルチオメチル−４−ノニルフェノール、
ヒドロキノンおよびアルキル化ヒドロキノン、例えば２，６−ジ−ｔ−ブチル−４−メトキシフェノール、２，５−ジ−ｔ−ブチルヒドロキノン、２，５−ジ−ｔ−アミルヒドロキノン、２，６−ジフェニル−４−オクタデシルオキシフェノール、２，６−ジ−ｔ−ブチルヒドロキノン、２，５−ジ−ｔ−ブチル−４−ヒドロキシアニソール、３，５−ジ−ｔ−ブチル−４−ヒドロキシアニソール、３，５−ジ−ｔ−ブチル−４−ヒドロキシフェニルステアレートおよびビス−（３，５−ジ−ｔ−ブチル−４−ヒドロキシフェニル）アジペート、
トコフェロール、例えばα−トコフェロール、β−トコフェロール、γ−トコフェロール、δ−トコフェロールおよびこれらの化合物の混合物、ならびにトコフェロール誘導体、例えばトコフェリルアセテート、トコフェリルスクシネート、トコフェリルニコチネートおよびトコフェリルポリオキシエチレンスクシネート（「トコフェルソラン」）、ヒドロキシル化ジフェニルチオエーテル、例えば２，２’−チオビス（６−ｔ−ブチル−４−メチルフェノール）、２，２’−チオビス（４−オクチルフェノール）、４，４’−チオビス（６−ｔ−ブチル−３−メチルフェノール）、４，４’−チオビス（６−ｔ−ブチル−２−メチルフェノール）、４，４’−チオビス−（３，６−ジ−ｓ−アミルフェノール）および４−４’−ビス−（２，６−ジメチル−４−ヒドロキシフェニル）ジスルフィド、
アルキリデンビスフェノール、例えば２，２’−メチレンビス（６−ｔ−ブチル−４−メチルフェノール）、２，２’−メチレンビス−（６−ｔ−ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔ−ブチルフェノール）、２，２’−エチリデンビス（４，６−ジ−ｔ−ブチルフェノール）、２，２’−エチリデンビス（６−ｔ−ブチル−４−イソブチルフェノール）、２，２’−メチレンビス［６−（α−メチルベンヂル）−４−ノニルフェノール］、２，２’−メチレンビス［６−（α，α−ジメチルベンジル）−４−ノニルフェノール］、４，４’−メチレンビス（２，６−ジ−ｔ−ブチルフェノール）、４，４’−メチレンビス−（６−ｔ−ブチル−２−メチルフェノール）、１，１−ビス（５−ｔ−ブチル−４−ヒドロキシ−２−メチルフェニル）ブタン、２，６−ビス（３−ｔ−ブチル−５−メチル−２−ヒドロキシベンジル）−４−メチルフェノール、１，１，３−トリス（５−ｔ−ブチル−４−ヒドロキシ−２−メチルフェニル）ブタン、１，１−ビス（５−ｔ−ブチル−４−ヒドロキシ−２−メチル−フェニル）−３−ｎ−ドデシルメルカブトブタン、エチレングリコールビス［３，３−ビス（３’−ｔ−ブチル−４’−ヒドロキシフェニル）ブチレート］、ビス（３−ｔ−ブチル−４−ヒドロキシ−５−メチル−フェニル）ジシクロペンタジエン、ビス［２−（３’−ｔ−ブチル−２’−ヒドロキシ−５’−メチルベンジル）−６−ｔ−ブチル−４−メチルフェニル］−テレフタレート、１，１−ビス（３，５−ジメチル−２−ヒドロキシフェニル）ブタン、２，２−ビス−（３，５−ジ−ｔ−ブチル−４−ヒドロキシフェニル）プロパン、２，２−ビス−（５−ｔ−ブチル−４−ヒドロキシ−２−メチル−フェニル）−４−ｎ−ドデシルメルカプトブタンおよび１，１，５，５−テトラキス−（５−ｔ−ブチル−４−ヒドロキシ−２−メチルフェニル）ペンタン、
Ｏ−，Ｎ−およびＳ−ベンジル化合物、例えば３，５，３’，５’−テトラ−ｔ−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−ｔ−ブチルベンジルメルカプトアセテート、トリス（３，５−ジ−ｔ−ブチル−４−ヒドロキシベンジル）−アミン、ビス（４−ｔ−ブチル−３−ヒドロキシ−２，６−ジメチルベンジル）ジチオテレフタレート、ビス（３，５−ジ−ｔ−ブチル−４−ヒドロキシベンジル）スルフィドおよびイソオクチル−３，５−ジ−ｔ−ブチル−４−ヒドロキシベンジルメルカプトアセテート、
芳香族ヒドロキシベンジル化合物、例えば１，３，５−トリス−（３，５−ジ−ｔ−ブチル−４−ヒドロキシベンジル）−２，４，６−トリメチルベンゼン、１，４−ビス（３，５−ジ−ｔ−ブチル−４−ヒドロキシベンジル）−２，３，５，６−テトラメチルベンゼンおよび２，４，６−トリス（３，５−ジ−ｔ−ブチル−４−ヒドロキシベンジル）フェノール、
トリアジン化合物、例えば２，４−ビス（オクチルメルカプト）−６−（３，５−ジ−ｔ−ブチル−４−ヒドロキシアニリノ）−１，３，５−トリアジン、２−オクチルメルカプト−４，６−ビス（３，５−ジ−ｔ−ブチル−４−ヒドロキシアニリノ）−１，３，５−トリアジン、２−オクチルメルカプト−４，６−ビス（３，５−ジ−ｔ−ブチル−４−ヒドロキシフェノキシ）−１，３，５−トリアジン、２，４，６−トリス（３，５−ジ−ｔ−ブチル−４−ヒドロキシフェノキシ）−１，２，３−トリアジン、１，３，５−トリス（３，５−ジ−ｔ−ブチル−４−ヒドロキシベンジル）イソシアヌレート、１，３，５−トリス（４−ｔ−ブチル−３−ヒドロキシ−２，６−ジメチルベンジル）イソシアヌレート、２，４，６−トリス（３，５−ジ−ｔ−ブチル−４−ヒドロキシフェニルエチル）−１，３，５−トリアジン、１，３，５−トリス−（３，５−ジ−ｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）−イソシアヌレートおよび１，３，５−トリス（２−ヒドロキシエチル）イソシアヌレート、
ベンジルホスホネート、例えばジメチル−２，５−ジ−ｔ−ブチル−４−ヒドロキシベンジルホスホネート、ジエチル−３，５−ジ−ｔ−ブチル−４−ヒドロキシベンジルホスホネート、ジオクタデシル−３，５−ジ−ｔ−ブチル−４−ヒドロキシベンジルホスホネートおよびジオクタデシル−５−ｔ−４−ヒドロキシ−３−メチルベンジルホスホネート、
アシルアミノフェノール、例えば４−ヒドロキシラウロイルアニリド、４−ヒドロキシステアロイルアニリドおよびオクチル−Ｎ−（３，５−ジ−ｔ−ブチル−４−ヒドロキシフェニル）カルバメート、
例えば１価または多価アルコールのプロピオン酸エステルおよび酢酸エステル、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリット、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパンおよび４−ヒドロキシメチル−１−ホスファ−２，６，７−トリオキサビシクロ［２，２，２］−オクタン、
アミン誘導体をベースとしたプロピオン酸アミド、例えばＮ，Ｎ’−ビス（３，５−ジ−ｔ−ブチル−４−ヒドロキシフェニルプロピオニル）ヘキサメチレンジアミン、Ｎ，Ｎ’−ビス（３，５−ジ−ｔ−ブチル−４−ヒドロキシフェニルプロピオニル）トリメチレンジアミンおよびＮ，Ｎ’−ビス（３，５−ジ−ｔ−ブチル−４−ヒドロキシフェニルプロピオニル）ヒドラジン、
アスコルビン酸（ビタミンＣ）およびアスコルビン酸誘導体、例えばアスコルビルパルミテート、アスコルビルラウレートおよびアスコルビルステアレートならびにアスコルビルスルフェートおよびアスコルビルホスフェート、
アミン化合物ベースの抗酸化剤、例えばＮ，Ｎ’−ジ−イソプロピル−ｐ−フェニレンジアミン、Ｎ，Ｎ’−ジ−ｓ−ブチル−ｐ−フェニレンジアミン、Ｎ，Ｎ’−ビス（１，４−ジメチルベンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス−（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）−ジフェニルアミン、Ｎ，Ｎ’−ジメチル−Ｎ，Ｎ’−ジ−ｓ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔ−オクチルフェニル）−１−ナフチルアミン、Ｎ−フェニル−２−ナフチルアミン、オクチル置換されたジフェニルアミン、例えばｐ，ｐ’−ジ−ｔ−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス［４−メトキシフェニル］アミン、２，６−ジ−ｔ−ブチル−４−ジメチルアミノメチルフェノール、２，４−ジアミノジフェニルメタン、４，４−ジアミノジフェニルメタン、Ｎ，Ｎ，Ｎ’，Ｎ’−テトラメチル−４，４’−ジ−アミノジフェニルメタン、１，２−ビス［（２−メチルフェニル）−アミノ］エタン、１，２−ビス（フェニルアミノ）プロパン、（ｏ−トリル）ビグアニド、ビス［４−（１’，３’−ジメチルブチル）フェニル］アミン、ｔ−オクチル置換されたＮ−フェニル−１−ナフチルアミン、モノアルキル化およびジアルキル化されたｔ−ブチル／ｔ−オクチルジフェニルアミンの混合物、モノアルキル化およびジアルキル化されたノニルジフェニルアミンの混合物、モノアルキル化およびジアルキル化されたドデシルジフェニルアミンの混合物、モノアルキル化およびジアルキル化されたイソプロピル／イソヘキシルジフェニルアミンの混合物、モノアルキル化およびジアルキル化されたｔ−ブチルジフェニルアミンの混合物、２，３−ジヒドロ−３，３−ジメチル−４Ｈ−１，４−ベンゾチアジン、フェノチアジン、モノアルキル化およびジアルキル化されたｔ−ブチル／ｔ−オクチルフェノチアジンの混合物、モノアルキル化およびジアルキル化されたｔ−オクチルフェノチアジンの混合物、Ｎ−アリルフェノチアジン、Ｎ，Ｎ，Ｎ’，Ｎ’−テトラフェニル−１，４−ジアミノブト−２−エン、Ｎ，Ｎ−ビス（２，２，６，６−テトラメチル−ピペリジン−４−イル）−ヘキサメチレンジアミン、ビス（２，２，６，６−テトラメチルピペリジン−４−イル）セバケート、２，２，２，６−テトラメチルピペリジン−４−オンおよび２，２，２，６−テトラメチルピペリジン−４−オール、
亜リン酸塩および亜ホスホン酸塩、例えばトリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリトリトールジホスファイト、トリス（２，４−ジ−ｔ−ブチルフェニル）ホスファイト、ジイソデシルペンタエリトリトールジホスファイト、ビス（２，４−ジ−ｔ−ブチルフェニル）ペンタエリトリトールジホスファイト、ビス（２，６−ジ−ｔ−ブチル−４−メチルフェニル）−ペンタエリトリトールジホスファイト、ジイソデシルオキシペンタエリトリトールジホスファイト、ビス（２，４−ジ−ｔ−ブチル−６−メチルフェニル）ペンタエリトリトールジホスファイト、ビス（２，４，６−トリス−（ｔ−ブチルフェニル））ペンタエリトリトールジホスファイト、トリステアリルソルビトールトリホスファイト、テトラキス（２，４−ジ−ｔ−ブチルフェニル）−４，４’−ビフェニレンジホスホナイト、６−イソオクチルオキシ−２，４，８，１０−テトラ−ｔ−ブチル−１２Ｈ−ジベンズ−［ｄ，ｇ］−１，３，２−ジオキサホスホシン、６−フルオロ−２，４，８，１０−テトラ−ｔ−ブチル−１２−メチル−ジベンズ［ｄ，ｇ］−１，３，２−ジオキサホスホシン、ビス（２，４−ジ−ｔ−ブチル−６−メチルフェニル）メチルホスファイトおよびビス（２，４−ジ−ｔ−ブチル−６−メチルフェニル）エチルホスファイト、２−（２’−ヒドロキシフェニル）−ベンゾトリアゾール、例えば２−（２’−ヒドロキシ−５’−メチルフェニル）−ベンゾトリアゾール、２−（３’，５’−ジ−ｔ−ブチル−２’−ヒドロキシフェニル）−ベンゾトリアゾール、２−（５’−ｔ−ブチル−２’−ヒドロキシフェニル）ベンゾトリアゾール、２−（２’−ヒドロキシ−５’−（１，１，３，３−テトラメチルブチル）ベンゾトリアゾール、２−（３’−５’−ジ−ｔ−ブチル−２’−ヒドロキシフェニル）−５−クロロ−ベンゾトリアゾール、２−（３’−ｔ−ブチル−２’−ヒドロキシ−５’−メチルフェニル）−５−クロロ−ベンゾトリアゾール、２−（３’−ｓ−ブチル−５’−ｔ−ブチル−２’−ヒドロキシフェニル）−ベンゾトリアゾール、２，（２’−ヒドロキシ−４’−オクチルオキシフェニル）−ベンゾトリアゾール、２，（３’−５’−ジ−ｔ−アミル−２’−ヒドロキシフェニル）−ベンゾトリアゾール、２−（３’−５’−ビス−（α，α−ジメチルベンジル）−２’−ヒドロキシフェニル）−ベンゾトリアゾール、以下の、２−（３’−ｔ−ブチル−２’−ヒドロキシ−５’−（２−オクチルオキシカルボニルエチル）フェニル）−５−クロロ−ベンゾトリアゾール、２−（３’−ｔ−ブチル−５’−［２−（２−エチルヘキシルオキシ）−カルボニルエチル］−２’−ヒドロキシフェニル）−５−クロロ−ベンゾトリアゾール、２−（３’−ｔ−ブチル−２’−ヒドロキシ−５’−（２−メトキシカルボニルエチル）フェニル）−５−クロロベンゾトリアゾール、２，−（３’−ｔ−ブチル−２’−ヒドロキシ−５’−（２−メトキシカルボニルエチル）フェニル）−ベンゾトリアゾール、２−（３’−ｔ−ブチル−２��−ヒドロキシ−５’−（２−オクチルオキシカルボニルエチル）フェニル）−ベンゾトリアゾール、２−（３’−ｔ−ブチル−５’−［２−（２−エチルヘキシルオキシ）カルボニルエチル］−２’−ヒドロキシフェニル）−ベンゾトリアゾール、２−（３’−ドデシル−２’−ヒドロキシ−５’−メチルフェニル）−ベンゾトリアゾールおよび２−（３’−ｔ−ブチル−２’−ヒドロキシ−５’−（２−イソオクチルオキシカルボニルエチル）−フェニルベンゾトリアゾール、２，２’−メチレン−ビス［４−（１，１，３，３−テトラメチルブチル）−６−ベンゾトリアゾール−２−イルフェノール］の混合物、２−［３’−ｔ−ブチル−５’−（２−メトキシカルボニルエチル）−２’−ヒドロキシフェニル］−２Ｈ−ベンゾトリアゾールのポリエチレングリコール３００との完全なエステル化の生成物；［Ｒ−ＣＨ2ＣＨ2−ＣＯＯ（ＣＨ2）3］2（Ｒ＝３’−ｔ−ブチル−４’−ヒドロキシ−５’−２Ｈ−ベンゾトリアゾール−２−イルフェニル）］、
硫黄含有過酸化物捕捉剤ないし硫黄含有抗酸化剤、例えば３，３’−チオジプロピオン酸のエステル、例えばラウリルエステル、ステアリルエステル、ミリスチルエステルまたはトリデシルエステル、メルカプトベンズイミダゾールまたは２−メルカプトベンズイミダゾールの亜鉛塩、ジブチルジチオカルバミド酸亜鉛、ジオクタデシルジスルフィドおよびペンタエリトリトールテトラキス（β−ドデシルメルカプト）−プロピオネート、
２−ヒドロキシベンゾフェノン、例えば４−ヒドロキシ−、４−メトキシ−、４−オクチルオキシ−、４−デシクロオキシ−、４−ドデシルオキシ−、４−ベンジルオキシ−、４，２’，４’−トリヒドロキシ−および２’−ヒドロキシ−４，４’−ジメトキシ−誘導体、
非置換および置換安息香酸のエステル、例えば４−ｔ−ブチルフェニルサリチレート、フェニルサリチレート、オクチルフェニルサリチレート、ジベンゾイルレゾルシノール、ビス（４−ｔ−ブチルベンゾイル）レゾルシノール、ベンゾイルレゾルシノール、２，４−ジ−ｔ−ブチルフェニル−３，５−ジ−ｔ−ブチル−４−ヒドロキシベンゾエート、ヘキサデシル−３，５−ジ−ｔ−ブチル−４−ヒドロキシベンゾエート、オクタデシル−３，５−ジ−ｔ−ブチル−４−ヒドロキシベンゾエートおよび２−メチル−４，６−ジ−ｔ−ブチルフェニル−３，５−ジ−ｔ−ブチル−４−ヒドロキシベンゾエート、
アクリレート、例えばエチル−α−シアノ−β，β−ジフェニルアクリレート、イソオクチル−α−シアノ−β，β−ジフェニルアクリレート、メチル−α−メトキシカルボニルシンナメート、メチル−α−シアノ−β−メチル−ｐ−メトキシシンナメート、ブチル−α−シアノ−β−メチル−ｐ−メトキシ−シンナメートおよびメチル−α−メトキシカルボニル−ｐ−メトキシシンナメート、
立体障害アミン、例えばビス（２，２，６，６−テトラメチルピペリジン−４−イル）−セバケート、ビス（２，２，６，６−テトラメチルピペリジン−４−イル）スクシネート、ビス（１，２，２，６，６−ペンタメチルピペリジン−４−イル）セバケート、ビス（１−オクチルオキシ−２，２，６，６−テトラメチルピペリジン−４−イル）セバケート、ビス（１，２，２，６，６−ペンタメチルピペリジン−４−イル）−ｎ−ブチル−３，５−ジ−ｔ−ブチル−４−ヒドロキシベンジルマロネート、１−（２−ヒドロキシエチル）−２，２，６，６−テトラメチル−４−ヒドロキシピペリジンとコハク酸との縮合生成物、Ｎ，Ｎ’−ビス（２，２，６，５−テトラメチルピペリジン−４−イル）ヘキサメチレンジアミンと４−ｔ−オクチルアミノ−２，６−ジクロロ−１，３，５−トリアジンとの縮合生成物、トリス（２，２，６，６−テトラメチルピペリジン−４−イル）ニトリロトリアセテート、テトラキス（２，２，６，６−テトラメチルピペリジン−４−イル）−１，２，３，４−ブタンテトラカルボキシレート、１，１’−（１，２−エチレン）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジン−４−イル）−２−ｎ−ブチル−２−（２−ヒドロキシ−３，５−ジ−ｔ−ブチルベンジル）マロネート、３−ｎ−オクチル−７，７，９，９−テトラメチル−１，３，８−トリアザスピロ［４，５］デカン−２，４−ジオン、ビス（１−オクチルオキシ−２，２，６，６−テトラメチルピペリジン−４−イル）セバケート、ビス（１−オクチルオキシ−２，２，６，５−テトラメチルピペリジン−４−イル）スクシネート、Ｎ，Ｎ’−ビス−（２，２，６，６−テトラメチルピペリジン−４−イル）ヘキサメチレンジアミンと４−モルホリノ−２，６−ジクロロ−１，３，５−トリアジンとの縮合生成物、２−クロロ−４，６−ビス（４−ｎ−ブチルアミノ−２，２，６，６−テトラメチルピペリジン−４−イル）−１，３，５−トリアジンと１，２−ビス（３−アミノプロピルアミノ）エタンとの縮合生成物、２−クロロ−４，６−ジ−（４−ｎ−ブチルアミノ−１，２，２，６，６−ペンタメチルピペリジン−４−イル）−１，３，５−トリアジンと１，２−ビス−（３−アミノプロピルアミノ）エタンとの縮合生成物、８−アセチル−３−ドデシル−７，７，９，９−テトラメチル−１，３，８−トリアゾスピロ［４．５］−デカン２，４−ジオン、３−ドデシル−１−（２，２，６，６−テトラメチルピペリジン−４−イル）ピロリジン−２，５−ジオン、３−ドデシル−１−（１，２，２，６，６−ペンタメチルピペリジン−４−イル）ピロリジン−２，５−ジオン、４−ヘキサデシルオキシ−２，２，６，６−テトラメチルピペリジンと４−ステアリルオキシ−２，２，６，６−テトラメチルピペリジンとの混合物、Ｎ，Ｎ’−ビス−（２，２，６，６−テトラメチルピペリジン−４−イル）−ヘキサメチレンジアミンと４−シクロヘキシルアミノ−２，６−ジクロロ−１，３，５−トリアジンとの縮合生成物、１，２−ビス（３−アミノプロピルアミノ）−エタンと２，４，６−トリクロロ−１，３，５−トリアジンとの縮合生成物、４−ブチルアミノ−２，２，６，６−テトラメチルピペリジン、Ｎ−（２，２，６，６−テトラメチルピペリジン−４−イル）−ｎ−ドデシルスクシンイミド、Ｎ−（１，２，２，６，６−ペンタメチルピペリジン−４−イル）−ｎ−ドデシルスクシンイミド、２−ウンデシル−７，７，９，９−テトラメチル−ｌ−オキサ−３，８−ジアザ−４−オキソ−スピロ［４．５］−デカン、７，７，９，９−テトラメチル−２−シクロウンデシル−ｌ−オキサ−３，８−ジアザ−４−オキソスピロ−［４．５］デカンとエピクロロヒドリンとの縮合生成物、テトラメチロールアセチレンジ尿素を有する４−アミノ−２，２，６，６−テトラメチルピペリジンとポリ（メトキシプロピル−３−オキシ）−［４（２，２，６，６−テトラメチル）ヒペリジニル］シロキサンとの縮合生成物、
オキサミド、例えば４，４’−ジオクチルオキシオキサニリド、２．２’−ジエトキシオキサニリド、２，２’−ジオクチルオキシ−５，５’−ジ−ｔ−ブトキサニリド、２，２’−ジドデシルオキシ−５，５’−ジ−ｔ−ブトキサニリド、２−エトキシ−２’−エチルオキサニリド、Ｎ，Ｎ’−ビス（３−ジメチルアミノプロピル）オキサミド、２−エトキシ−５−ｔ−ブチル−２’−エトキサニリドおよびそれと２−エトキシ−２’−エチル−５，４’−ジ−ｔ−ブトキサニリドとの混合物ならびにオルト−およびパラ−メトキシ−二置換オキサニリドの混合物およびオルト−およびパラ−エトキシ二置換オキサニリドの混合物および
２−（２−ヒドロキシフェニル）−１，３，５−トリアジン、例えば２．４，６−トリス−（２−ヒドロキシ−４−オクチルオキシフェニル）−１，３，５−トリアジン、２−（２−ヒドロキシ−４−オクチル−オキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチル−５フェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチル−オキシ−プロポキシ）−フェニル］−４，６−ビス（２，４−ジメチル）−１，３，５−トリアジン、２−［２−ヒドロキシ−４−（２−ヒドロキシ−３−オクチルオキシ−プロポキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシ−フェニル］−４，６−ビス（２，４ジメチルフェニル）−１，３，５−トリアジン、２−［２−ヒドロキシ−４−（２−ヒドロキシ−３−ドデシルオキシ−プロポキシ）フェニル］−４，６−ビス−（２，４−ジメチルフェニル）−１，３，５−トリアジン、２−（２−ヒドロキシ−４−ヘキシルオキシフェニル）−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシ−プロポキシ）フェニル］−１，３，５−トリアジンおよび２−（２−ヒドロキシフェニル）−４−（４−メトキシフェニル）−６−フェニル−１，３，５−トリアジン。
【０１５０】
赤外線吸収剤の成分Ｆとしては、＞７５０ｎｍ、例えば７５１ｎｍ〜１ｍｍの赤外線のスペクトル域に１つ以上の吸収帯を示す化合物が使用される。好ましくは、近赤外線（ＮＩＲ）＞７５０（例えば７５１）〜２０００ｎｍのスペクトル域および、場合によりさらに可視スペクトル域、特に５５０〜７５０ｎｍのスペクトル域にも吸収帯を示す化合物が使用される。化合物が赤外線スペクトル域でも可視スペクトル域でも吸収を示す場合、それらは赤外線域において最大の吸収極大を示し、可視域において（しばしばいわゆる吸収ショルダーの形の）より小さな極大を示すのが好ましい。特別な実施形態において、成分Ｆの化合物はさらに発光も示す。発光とは、電磁線（ほとんどの場合、可視光、紫外線、Ｘ線または電子線）によって励起された系が同一の波長の光線（共鳴蛍光）またはより長い波長の光線を自発的に発してエネルギーの低い状態へ遷移することである。成分Ｆの好ましい化合物は、それが発光する場合、赤外線スペクトル域、好ましくはＮＩＲ域の発光を示す。
【０１５１】
この種の化合物は、例えば、ナフタリン、アントラセン、フェナントレン、テトラセン、ペリレン、テリレン、クアテリレン、ペンタリレン、ヘキサリレン、アントラキノン、インダントロン、アクリジン、カルバゾール、ジベンゾフラン、ジナフトフラン、ベンゾイミダゾール、ベンゾチアゾール、フェナジン、ジオキサジン、キナクリドン、金属フタロシアニン、金属ナフタロシアニン、金属ポルフィリン、クマリン、ジベンゾフラノン、ジナフトフラノン、ベンゾイミダゾロン、インディゴ化合物、チオインディゴ化合物、キノフタロン、ナフトキノフタロンおよびジケトピロロピロールから選択される。成分Ｆの特に好ましい赤外線吸収性および場合により発光性化合物は、ナフタリン、アントラセン、フェナントレン、テトラセン、ペリレン、テリレン、クアテリレン、ペンタリレンおよびヘキサリレンから選択されており、より好ましくはペリレン、テリレンおよびクアテリレン、とりわけテリレンおよびクアテリレンから選択されており、特にクアテリレンである。好適な化合物は、開示内容全体が参考として本明細書で援用される国際公開第２００８／０１２２９２号に開示されている。
【０１５２】
冒頭に述べたように、キラル・ネマチック相の円偏光の選択的反射により、反射波長の入射光の最大５０％が反射される。残りは媒体との相互作用なしに透過する。したがって、できるだけ高い反射率を達成するため、本発明によるシートは好ましい実施形態において、赤外線波長域で反射する硬化された形の少なくとも２つの液晶層を含んでおり、その際、これらの少なくとも２つの層は、類似の赤外線波長域を反射するとともに２層のキラリティーが相違する少なくとも１組の層の対を形成する。好ましくは本発明によるシートは、偶数個のコレステリック（＝液晶）層、例えば２、４、６、８または１０個の層を含み、その際、常に２つの層は、類似の赤外線波長域において反射するが、ただし逆のキラリティーを有する１対の層を形成する。
【０１５３】
「類似の赤外線波長域を反射する」とは、これらの層におけるらせん上部構造のピッチが基本的に等しいことを意味している。この場合、「基本的に等しい」とは、双方の層におけるピッチがせいぜい６％、好ましくはせいぜい３％異なっているにすぎないことを意味している。双方の反射帯の極大の位置はせいぜい４０ｎｍ、好ましくはせいぜい２０ｎｍ、特にせいぜい１０ｎｍ異なっているにすぎない。
【０１５４】
本発明の範囲において「層の対」という用語は限定的に理解されてはならず、特に、それを形成する２つの層は隣接していることを条件付けるものであってはならない。シート内部におけるこれら２つの層の相対的位置はむしろ基本的には重要ではなく、層の対という用語はそれらの物理的特性に関する上記の要件を表しているにすぎない（基本的に等しいピッチ；逆のキラリティー）。
【０１５５】
本発明によるシートが上述したような１対以上のコレステリック層を含む場合、そうしたその他の層の対はそれぞれ異なった赤外線波長域において反射すること、つまり、すべての層の対はそれぞれ異なった波長の反射極大を有するのが好ましい。ただし、この場合、すべての反射極大は赤外線域内にあり、上記に好ましいとして述べた赤外線域内にあるのが好ましい。
【０１５６】
本発明の別の好ましい実施形態において、本発明によるシートは硬化された形の２つの液晶層からなる少なくとも１対の層を含み、その際、それら２つの層はそれぞれ類似の赤外線波長域で反射すると共に同一のキラリティーを有し、これら２つの層の間にλ／２波長シートが配されている。この実施形態においても、本発明によるシートが上述したような１対のコレステリック層以上を含む場合、そうしたその他の層の対はそれぞれ異なった赤外線波長域で反射すること、つまり、すべての層の対はそれぞれ異なった波長の反射極大を有しているのが好ましいことが当てはまる。ただし、この場合、すべての反射極大は赤外線域内にあり、上記に好ましいとして述べた赤外線域内にあるのが好ましい。この場合にも、「層の対」という用語は限定的に理解されてはならず、特に、それを形成する２つの層は隣接していることを条件付けるものであってはならない。シート内部におけるこれら２つの層の相対的位置はむしろ基本的には重要ではなく、層の対という用語はそれらの物理的特性に関する上記の要件を表しているにすぎない（基本的に等しいピッチ；同一のキラリティー）。ただし、この場合、共に１対の層を形成する２つの層は、特に、異なった反射域および／またはキラリティーを有するさらに別の液晶層によってではなく、λ／２波長シートによってのみ分離されるのが好ましい。ただし、（λ／２波長シートを除く）１対の層をなす２つの層の間に、重大な光学的特性のない層、例えば配向層を配することができるのはいうまでもない。
【０１５７】
本発明によるシートが異なった反射極大を有する層を含む場合、それらの層は互いに相対的に反射極大の波長が順次増加してゆく順序で配されていること、つまり、先ず最も短い波長の反射極大を有する層、次いで、次に短い波長の反射極大を有する層等の順序で構成されているのが好ましい。シートが、同一のピッチただし逆のキラリティーを有する層からなる２つ以上の層の対を含んでいる場合、シートは先ず一方のキラリティーのすべての層が反射極大の波長が順次増加してゆく順序で、次いで、他方のキラリティーのすべての層が同じく反射極大の波長が順次増加してゆく順序で互いに重なるように構成されているのが好ましい。わかり易くするため、以下に、その種の好ましい順序の幾つかの例を示すが、その際、任意の層、例えば支持シート、配向層等は考慮されていない。
【０１５８】
【表１】
0005746022.tif 000024
【０１５９】
【表２】
0005746022.tif 000025
【０１６０】
ここで、ＲＺＰＬ−ＲＳは右円偏光反射層、ＬＺＰＬ−ＲＳは左円偏光反射層を意味しており、λR１は最も短い波長の反射極大であり、λR２は二番目に短い波長の反射極大、λR３は三番目に短い波長の反射極大である。
【０１６１】
また、本発明によるシートが可視波長域において１つ以上の反射極大を有する場合、シートは可視光の波長域において反射する硬化された形の液晶層である少なくとも１つの層を含んでいるのが好ましい（層（ｆ））。層（ｆ）は基本的に層（ａ）と同様に構成されていてよいが、その際、いうまでもなくピッチは相違していなければならない。この種の層の好適な組成物については、したがって、層（ａ）、特に層（ａ．１）に関する上記記述を参照されたい。層（ｆ）の場合にも、組成物（ｆ．１）が好ましい。既述したように、組成物（ｆ．１）の場合、この種の層は、赤外線域に反射極大を有する層である層（ａ．１）とはキラルモノマーの量によって相違している。
【０１６２】
本発明によるシートが可視光の波長域で反射する２つ以上の層を含む場合、シートは可視光の波長域で反射する同一ピッチの、ただし逆のキラリティーを有する層からなる層の対を含んでいないのが好ましい。シートは可視光の波長域で反射する１つのシートのみを含んでいるか、または可視光の波長域で反射する複数のシートを含んでいるのが特に好ましく、この場合、これらの層は同一のキラリティーを有するかつ／または異なったピッチを有する。
【０１６３】
わかり易くするため、以下に、可視波長域に少なくとも１反射極大を有する１つの層を含んだシート内における好ましい順序の幾つかの例を示すが、その際、任意の層、例えば支持シート、配向層等は考慮されていない。
【０１６４】
【表３】
0005746022.tif 000026
【０１６５】
【表４】
0005746022.tif 000027
【０１６６】
ここで、ＲＺＰＬ−ＲＳは右円偏光反射層、ＬＺＰＬ−ＲＳは左円偏光反射層を意味しており、λR１は赤外線域における最も短い波長の反射極大であり、λR２は二番目に短い波長の反射極大、λR３は三番目に短い波長の反射極大であり、λRｖｉｓは可視スペクトル域における反射極大の波長である。
【０１６７】
本発明によるシートが支持シートを含む場合、最も短い波長の反射極大を有する液晶層が支持シートの直近に位置しているのが好ましい。
【０１６８】
本発明によるシートは、場合により少なくとも１つの支持シートを含んでいる。好ましい実施形態において、本発明によるシートは支持シートを含んでいる。その際、支持シートは片側または両側がその他の層でコーティングされていてよい。「シート」という用語については、上記の記述を参照されたい。「支持」という用語は、支持シートは自己支持性を有するだけでなく、引裂なしにその他の層も担持し得ることを条件としている。
【０１６９】
支持シートを構成する好適な材料は、ポリエチレンテレフタレート、ポリエチレンナフタレート、ポリビニルブチラール、ポリビニルクロリド、軟質ポリビニルクロリド、ポリメチルメタクリレート、ポリ（エチレン−コ−ビニルアセテート）、ポリカーボネート、セルローストリアセテート、ポリエーテルスルホン、ポリエステル、ポリアミド、ポリオレフィンおよびアクリル樹脂を含んでいる。このうち、ポリエチレンテレフタレート、ポリビニルブチラール、ポリビニルクロリド、軟質ポリビニルクロリドおよびポリメチルメタクリレートが好ましい。
【０１７０】
好ましくは、支持シートは二軸延伸されている。
【０１７１】
好ましい実施形態において、本発明によるシートは少なくとも１つの支持シートを含み、特に好ましくは１つまたは２つの支持シートを含み、しかも、これらの支持シートの少なくとも１つ、好ましくは１つは接着シートである。好ましくは、接着シートは本発明によるシートの最も外側の層または外側から２番目の層を形成し、その際、後者の場合にあっては、最も外側の層は、接着シートと周囲との望ましくない接着を所望の時点まで妨げる保護シートである。この場合、シートの接着面はいうまでもなく、つまり残りのシート層とは反対に、外側を向いている。接着シートは、好ましくは、接着剤なしに極性表面に付着し得るように形成されている。極性表面とは、例えば、ガラスまたはプラスチックである。
【０１７２】
極性表面への接着剤なしの付着は一方で、好適な材料の選択によって実現される。好適な材料とは熱可塑性プラスチック、特に熱可塑性ポリオレフィン、軟質ＰＶＣおよびポリメチルメタクリレート（ＰＭＭＡ）である。軟質ＰＶＣとＰＭＭＡは極性を有し、したがって、極性表面への付着に必要とされる特性を本来的に有しているが、他方、それ自体としては無極性のポリオレフィンは先ず表面活性化、例えば火炎処理、プラズマ処理またはコロナ処理により、付着特性を得るように極性化されなければならない。
【０１７３】
ただし、シートの付着作用すべき面の表面粗度が少なくとも非常に小さく、例えば最大５μｍ、例えば０．０５μｍ〜５μｍ、好ましくは最大３μｍ、例えば０．０５〜３μｍ、特に好ましくは最大１μｍ、例えば０．０５〜１μｍ、より好ましくは最大０．５μｍ、例えば０．０５〜０．５μｍ、特に最大０．２５μｍ、例えば０．０５〜０．２５μｍのＲａ値を有していれば、付着性は高められる。反対側の面はさらに大幅に大きい粗度、例えば１．５倍または２倍または５倍または１０倍または１００倍の大きさの粗度Ｒａを有していてよい。
【０１７４】
場合により接着シート上に配置された保護シートは、好適には、同じく極性を有するか、または極性付与された熱可塑性ポリマー材料である。これには上述した熱可塑性プラスチックに加え、特にポリエステルも適している。
【０１７５】
この種の接着シートとそれに好適な保護シートならびにそれらの製造方法は、例えば、開示内容全体が参考として本明細書で援用されるドイツ公開第１０２００６０１７８８１号に開示されている。
【０１７６】
別の好ましい実施形態において、少なくとも１つの支持シートは少なくとも１つの装飾シートを含んでいる。その際、装飾シートは１つまたはすべての支持シートおよび／１またはすべての接着シートに取って代わるか、または本発明によるシートの内部の補助層を形成することが可能である。
【０１７７】
装飾シートは、好適には、母材としての透明な熱可塑性プラスチックから構成されている。先に支持シートおよび接着シートに関して挙げたすべてのプラスチックはこれに適している。装飾目的のため、装飾シートは、顔料着色、パターン付与、プリント模様付け、形付けおよび／または、３Ｄ効果が生ずるように、型押し等が行われている。装飾シートが接着シートとして形成されている場合、顔料着色、パターン付与およびプリント模様付け等は、好ましくは非接着面側に行われている。好適なポリマー、顔料および染料、ならびに装飾シートの着色、印刷、形付けおよび型押しに好適な方法は、例えば開示内容全体が参考として本明細書で援用される、ドイツ公開第１０２００６０１７８８１号ならびにドイツ公開第１０１００６９２号の各明細書に開示されている。
【０１７８】
好ましい実施形態において、本発明によるシートは少なくとも１つの配向層を含んでいる。その際、この少なくとも１つの配向層は、本発明によるシートが少なくとも１つの支持シートを含んでいる場合、好ましくは、少なくとも１つの支持シートと少なくとも１つの液晶層との間および／または少なくとも２つの液晶層の間に配置されている。本発明によるシートが支持シートを含んでいない場合、この少なくとも１つの配向層は、好ましくは少なくとも２つの液晶層の間に配置されている。
【０１７９】
配向層は、液晶層の平面配向を統一的に改善して、液晶層ができるだけモノドメインとして存在できるように用いられる。つまり、マルチドメインはあらゆる空間方向への光散乱をもたらし、層の濁りを生じさせる。
【０１８０】
配向層は一般に、コレステリック層の被着前に機械式に一方向に擦られ、こうして、液晶分子のダイレクターが摩擦方向に整列するポリマフィルムから構成されている。
【０１８１】
好適なポリマーは、例えば、ポリイミドおよびポリビニルアルコールである。また、例えばＲｏｌｉｃ社またはＣｈｉｓｓｏ社の光配向材料（ＬＰＰ＝直線光重合ポリマー）も適している。また、無機配向層、例えば陰極スパッタリング、真空蒸着によって被着される二酸化ケイ素も好適である。
【０１８２】
ただし、配向層は、例えばＮｉｓｓａｎ社またはＪＳＲ社の商標Ｓｕｎｅｖｅ（登録商標）のポリイミドまたはポリビニルアルコールから選択されるのが好ましく、その際、ポリイミドはより好ましい。ポリイミドは通例、当該ポリアミド酸の形で被着され、次いで、例えば熱硬化によってポリイミドが形成される。
【０１８３】
さらに別の好ましい実施形態において、本発明によるシートは、赤外線放射を吸収する少なくとも１つの層を含んでいる。
【０１８４】
赤外線吸収層は好ましくは、成分Ｆとして記載された赤外線吸収物質の少なくともいずれか１つを含んでいる。これらは、例えば、それらが溶解または分散された溶液または懸濁液の塗布と溶剤の蒸発によって被着されているか、あるいは、好ましくは支持シート、特にポリビニルブチラール支持シート中に埋封されている。
【０１８５】
さらに別の好ましい実施形態において、本発明によるシートは少なくとも１つの保護層、接着層および／または剥離層を含んでいる。
【０１８６】
接着シートの接着面用の保護層については、接着シート用保護シートに関する上記の記述を参照されたい。
【０１８７】
液晶層上に被着されている好適な保護層（トップコート）は、例えば、ポリウレタン−、ポリエステルウレタン−、ポリエステルアクリレート−またはニトロセルロースラッカー−ベースの保護層である。保護層は、コレステリック層の硬化が光化学的に行われる場合、光化学架橋性を有しているのが好ましい。この場合、コレステリック層は完全には重合されず、続いて保護層が架橋される際にコレステリック層の一部が保護層と架橋されるのが特に好ましい。好ましくは、トップコートは少なくとも５μｍ、特に好ましくは少なくとも１０μｍの層厚さを有している。好ましくは、トップコートは光保護作用物質（上記の成分Ｅ参照）を含んでいる。好適な保護層は、例えば、ＢＡＳＦ−ＳＥのＬａｒｏｍｅｒ（登録商標）の商標製品によって得られる。
【０１８８】
好適な接着層は、例えば、上述したプライマの使用によって作り出される。接着層は好ましくは、本発明によるシートの外側層の１つを形成する。本発明によるシートが接着層を含んでいる場合、該層は、シートの望ましくない付着を防止するため、さらに剥離層を具えているのが好ましく、こうして、本発明によるシートの外から二番目の層の１つを形成する。
【０１８９】
本発明によるシートは、コーティングされたシートを製造するための従来の技術による通例の方法によって製造することが可能である。そのため、一般に、支持シートが準備されて、所望の層が所望の順序で被着される。その際、液晶層はそれぞれの層が被着されるたびに硬化されるか、またはウェット・イン・ウェットでその他の層をコーティングすることも可能である。ただし、いずれの液晶層も被着後に、すぐ次の層が被着される前に、少なくとも部分的に硬化されるのが好ましい。また、２つの支持シートを別々にコーティングして、その後に両者を接着することも可能である。この場合、この接着されたシートのうち、所望であれば一方または双方の支持シートを剥がし、所望のシート組成が達成されるまで、シート側をその他の層でコーティングしかつ／またはその他のシートと接着することが可能である。本発明によるシートが支持シートを含まないようにするには、コーティング／接着が行われた後に支持シートが取り除かれる。
【０１９０】
本発明によるシートの製造方法の一実施形態は以下の、
（Ｉ）支持シートを準備し、場合により浄化するおよび／または支持シート表面の方位方向を生成するステップ；
（ＩＩ）場合により、支持シートへ配向層を被着し、場合により浄化するおよび／または配向層の方位方向を生成するステップ；
（ＩＩＩ）場合により、組成物（ｆ．１）、（ｆ．２）、（ｆ．３）、（ｆ．４）または（ｆ．５）を被着し、場合により配向し、組成物を少なくとも部分的に硬化するステップ；
（ＩＶ）場合により、ステップ（ＩＩＩ）で得られた層へ配向層を被着し、場合により浄化するおよび／または配向層の方位方向を生成するステップ；
（Ｖ）組成物（ａ．１）、（ａ．２）、（ａ．３）、（ａ．４）または（ａ．５）を被着し、場合により配向し、組成物を少なくとも部分的に硬化するステップ；
（ＶＩ）場合により、ステップ（Ｖ）で得られた層へ配向層を被着し、場合により浄化するおよび／または配向層の方位方向を生成するステップ；
（ＶＩＩ．１）場合により、ステップ（Ｖ）または（ＶＩ）で得られたシート（層側または支持シート側）へ組成物（ａ．１）、（ａ．２）、（ａ．３）、（ａ．４）または（ａ．５）を被着し、場合により配向し、組成物を少なくとも部分的に硬化するステップ（この場合、ステップ（ＶＩＩ．１）で得られる層はステップ（Ｖ）で得られる層とはキラリティーおよび／または反射される赤外線波長域の点で相違する）；または
（ＶＩＩ．２）場合により、ステップ（Ｖ）で得られた層へλ／２波長シートを被着し、次いで、λ／２波長シートへステップ（Ｖ）と同じ組成物を被着し、場合により配向し、組成物を少なくとも部分的に硬化するステップ；
（ＶＩＩＩ）場合により、ステップ（ＩＩ）〜（ＶＩＩ）を１回以上反復するステップであって、この場合、反復時に、先のステップ（Ｖ）および（ＶＩＩ）および場合により（ＩＩＩ）の組成物とも異なる組成物を使用するステップ；
（ＩＸ）場合により、ステップ（Ｖ）、（ＶＩＩ）および／または（ＶＩＩＩ）で得られた２つのシートを接着するステップ；
（Ｘ）場合により、ステップ（ＩＸ）で得られた接着シートの一方または双方の支持シートを剥離するステップ；
（ＸＩ）場合により、ステップ（ＩＸ）および（Ｘ）を１回以上繰返すステップ；および
（ＸＩＩ）場合により、ステップ（Ｖ）、（ＶＩＩ）、（ＶＩＩＩ）、（Ｘ）または（ＸＩ）で得られた層へ保護層、接着層および／または剥離層を被着するステップを含む。
【０１９１】
ステップ（Ｉ）における支持シートの浄化は、常用の方法、例えば超音波、例えばＴｅｋｎｅｋローラによるローリング、例えばビロード磨き、乾燥した濾過済み空気の吹付け、イオン化空気または窒素の吹付け、真空中でのアルゴンまたは反応性ガスによる噴霧エッチングまたはスパッタエッチング（プラズマ法）、大気圧でのプラズマ法、コロナ法、紫外線処理および／またはオゾン処理で行うことができる。
【０１９２】
シート表面の方位方向の生成は、例えば、支持シートの延伸および／またはビロードまたはマイクロファイバクロスによる１回以上の一方向擦りによって行われる。あるいはまたはさらに加えて、支持シート表面の方位方向の生成は化学的に配向層の被着によって行われ（ステップＩＩ）、該配向層もまた支持シートと同様に浄化されかつ／または方位方向が付される。
【０１９３】
ステップ（ＩＩ）における支持シートへの、または少なくとも部分的に硬化された液晶層への配向層の好適な被着方法は、配向層を形成すべき物質に大幅に依存している。それゆえ、例えばポリイミド配向層の生成には、既述したように、当該ポリアミド酸が被着され、続いて硬化されるが、これは例えば加熱によって熱的に行うことができる。ポリアミド酸ないし、配向層の作製にも好適なポリビニルアルコールは、例えば、溶液または懸濁液として被着されて、溶剤が逃がされる。無機層、例えば二酸化ケイ素は、特別な方法、例えば陰極スパッタリングまたは真空蒸着によって生成される。
【０１９４】
組成物（ａ．１）、（ａ．２）、（ａ．３）、（ａ．４）または（ａ．５）ならびに場合により、（ｆ．１）、（ｆ．２）、（ｆ．３）、（ｆ．４）または（ｆ．５）は一般に、溶液または水性懸濁液または乳濁液の形で使用される。これらの被着は一般に、通例の方法、例えばエアドクターコーティング、ドクターコーティング、エアナイフコーティング、スキージーコーティング、含浸コーティング、リバースロールコーティング、トランスファーロールコーティング、エッチングコーティング、「キスロールコーティング」、射出コーティング、吹付けコーティング、スピンコーティングまたは印刷法、例えば凸版−、凹版−、フレキソ−、オフセット−、インクジェット−、活版−、タンポン−、ヒートシール−またはスクリーン印刷法から選択された方法によって行われる。
【０１９５】
コレステリック層の配向は一般に被着プロセスの間に自然に行われるが、後置されたステップで行うことも可能である。この場合、配向は公知の方法、例えば液晶相と配向層との相互作用、電場または磁場の印加または液晶層の機械式塗布によって行われる。ただし、配向は被着時に作用するせん断力の作用下で自然に行われるのが好ましい。
【０１９６】
続いて、被着されたコレステリック層は、通例の方法、例えば熱風で乾燥させることができる。
【０１９７】
コレステリック層の重合は熱的、あるいは、電子線または好ましくは光化学的に行うことができる。
【０１９８】
ステップ（ＩＩ）における配向層の被着およびステップ（ＩＩ）における配向層または支持シートへの直接の組成物（ａ）または（ｆ）の被着は支持シートの片側のみで行われてもまたは支持シートの両側で行われてもよい。支持シートが両側コーティングされる場合、それは同時に、または好ましくは連続的に行なわれてよい。連続的な両側コーティング時には、最初の面のコーティングが完全に完了してから初めて第２の支持シート側のコーティングが行われる。
【０１９９】
本発明による断熱シートの製造方法の別の実施形態は、
（ｉ）上記定義による本発明によるシートを準備するステップ；
（ｉｉ）シートの両側が支持シートまたは保護シートによって閉成されている場合、一方の支持シートまたは保護シートを剥離するステップ；
（ｉｉｉ）新たな支持シートへステップ（ｉ）または（ｉｉ）で準備したシートを被着するステップ；および
（ｉｖ）新たなシートへ層を転写するステップを含む。
【０２００】
転写は一般に印刷および／または高温によって行われる。転写後、所望であれば、ステップ（ｉ）で使用されたシートのうちなお存在する支持シートがあればそれが剥離されて、場合により、保護層で置き換えることができる。
【０２０１】
ステップ（ｉｉｉ）における被着の前に、新たなシートと接触される層および／または新たなシートにプライマを付することができる。好適なプライマは上述した通りである。
【０２０２】
この転写法は特に、最終製品の支持シートがポリビニルブチラールとされる場合に好適である。つまり、ステップ（ｉｉｉ）で使用される新たなシートは、好ましくはポリビニルブチラールである。したがって、場合によりステップ（ｉ）で準備されたシートに含まれている支持シートはポリビニルブチラールシートではない。このいわゆる転写シートはポリエチレン−、ポリエチレンテレフタレート−およびポリプロピレンシートから選択されるのが好ましい。特に、転写シートはポリエチレンテレフタレートシートである。
【０２０３】
本発明のさらなる対象は、
（１）上記に定義した、硬化された形の少なくとも１つの液晶層；
（２）場合により少なくとも１つの支持材料；
（３）場合により少なくとも１つの配向層；
（４）場合により少なくとも１つのλ／２波長シート；および
（５）場合により少なくとも１つの保護層、接着層および／または剥離層；
を含む断熱ラミネートであって、成分（２）〜（５）のいずれも含まれていない場合、成分（１）は硬化された形の少なくとも２つの液晶層を含むように構成した断熱ラミネートである。
【０２０４】
本発明によるシートと本発明によるラミネートとの間の相違は基本的に柔軟性にある。シートは折れたり切れたりせずに巻くことができるという柔軟性を有しているが、他方、ラミネートの場合にはその剛性が大きいために巻くことはもはや不可能である。
【０２０５】
好ましくは、本発明によるラミネートは少なくとも１つの支持材料を含む。好ましい支持材料は、ガラス、透明なポリマー、ガラスと透明なポリマーからなる複合系、不透明なポリマー、金属、セラミックおよび粘土から選択される。
【０２０６】
ガラスとして考えられるものは、窓ガラスまたは外壁ガラス、合わせ板ガラス、断熱ガラス、安全ガラスまたはそれらの混合系である。
【０２０７】
透明なポリマーとしては、支持シートの場合に挙示したすべてのポリマーを挙げることができるが、ただし、これは厚さがより厚いことによって支持シートとは相違する。この場合、ポリカーボネートが好ましい。
【０２０８】
その他の層（１）および（３）〜（５）についてはシートに関する記述を参照されたい。
【０２０９】
本発明によるラミネートは、基本的に本発明によるシートと同様に製造することができる。したがって、一般に、支持材料が準備されて、所望の層が所望の順序でコーティングされる。
【０２１０】
本発明によるラミネートの製造方法の実施形態は、
（１）支持材料の準備および場合により浄化するおよび／または材料表面の方位方向の生成；
（２）場合により、支持材料へ配向層を被着し、場合により浄化するおよび／または配向層の方位方向を生成するステップ；
（３）場合により、組成物（ｆ．１）、（ｆ．２）、（ｆ．３）、（ｆ．４）または（ｆ．５）を被着し、場合により配向し、組成物を少なくとも部分的に硬化するステップ；
（４）場合により、ステップ（３）で得られた層へ配向層を被着し、場合により浄化するおよび／または配向層の方位方向を生成するステップ；
（５）組成物（ａ．１）、（ａ．２）、（ａ．３）、（ａ．４）または（ａ．５）を被着し、場合により配向し、組成物を少なくとも部分的に硬化するステップ；
（６）場合により、ステップ（５）で得られた層へ配向層を被着し、場合により浄化するおよび／または配向層の方位方向を生成するステップ；
（７．１）場合により、ステップ（５）または（６）で得られたコーティングへ組成物（ａ．１）、（ａ．２）、（ａ．３）、（ａ．４）または（ａ．５）を被着し、場合により配向し、および組成物を少なくとも部分的に硬化するステップ（この場合、ステップ（７．１）で得られる層は、ステップ（５）で得られる層とはキラリティーおよび／または反射される赤外線波長域の点で相違する）；または
（７．２）場合により、ステップ（５）で得られた層へλ／２波長シートを被着し、次いで、λ／２波長シートへステップ（５）と同じ組成物を被着し、場合により配向し、組成物を少なくとも部分的に硬化するステップ；
（８）場合により、ステップ（２）〜（７）を１回以上反復するステップであって、この場合、反復時には、先のステップ（５）および（７）およびまた場合により（７）の組成物とも異なる組成物が使用されるステップ；
（９）場合により、ステップ（５）、（７）および／または（８）で得られた２つのラミネートを接着するステップ；
（１０）場合により、ステップ（５）、（７）または（８）で得られた層へ保護層、接着層および／または剥離層を被着するステップを含む。
【０２１１】
個々のステップの好適な実施については、本発明によるシートに関する上記製造方法を参照されたい。特に、支持材料としてのガラスの好適な浄化ステップ（１）は、水中または界面活性剤含有浴での洗浄も含むことのみ触れておくこととする。
【０２１２】
本発明によるラミネートの製造には、さらに好ましくは、
（ｉ）上記定義により本発明によるシートを準備するステップ；
（ｉｉ）シートの両側が支持シートまたは保護シートによって閉成されている場合、一方の支持シートまたは保護シートを剥離するステップ；
（ｉｉｉ）支持材料へステップ（ｉ）または（ｉｉ）で準備したシートを被着するステップ；および
（ｉｖ）支持材料へ層を転写するステップ
を含む転写法も可能でありかつまた非常に適している。
【０２１３】
個々のステップには同じく上述記述が当てはまる。
【０２１４】
本発明のさらなる対象は、式ＩＶ．ｃの化合物を含んだ組成物ならびに少なくとも１つのアキラルネマチック重合性モノマーである。好適なアキラルネマチック重合性モノマーについては上記記述を参照されたい。
【０２１５】
好ましい実施形態において、本発明による組成物は式ＩＶ．ｃの化合物および式Ｉ．ａの化合物を含む。別の好ましい実施形態において、本発明による組成物は式ＩＶ．ｃの化合物および式Ｉ．ｂの化合物を含む。別の好ましい実施形態において、本発明による組成物は式ＩＶ．ｃの化合物、式Ｉ．ａの化合物および式Ｉ．ｂの化合物を含む。
【０２１６】
本発明のさらなる対象は、建造物および輸送手段の熱管理のために本発明によるシートまたは本発明による組成物を使用することである。
【０２１７】
ここで「熱管理」とは、熱放射からの建造物および輸送手段の遮蔽として理解される。
【０２１８】
建造物とは建物および建物部分ならびにあらゆる種類の建造構造物として理解され、例えば、私的建物、オフィスおよび産業用建物、この種の建物の屋根、窓、外壁、ドーム、建物と結びついていない屋根または壁、例えば競技場の屋根または壁、跨線橋の屋根および壁、アーケードおよび通路の屋根および壁、例えば停留所または駅の壁および屋根等である。輸送手段とは、熱の影響が遮断されると考えられ得るあらゆる交通手段および、それらの部分、例えば乗用車（自動車）および、それらの部分、特にリアウィンドウ、フロントウィンドウおよびサイドウィンドウ（ガラス）、ルーフ、スライディングルーフ（ガラスまたは金属）、エンジンフード（金属）、トラックおよびそれらの部分（乗用車の場合と同様）、列車、航空機、船舶等である。ヘルメット、例えば二輪車用ヘルメットの熱管理のための本発明によるシートまたは本発明による組成物の使用も本発明の対象である。
【０２１９】
以下の実施例は本発明を詳細に説明しようとするものであり、本発明を制限するものではない。
【０２２０】
実施例
１．）配合物
以下の配合物が製造された：
すべての配合物は溶剤として８：２の質量比でシクロペンタノンとメチルイソブチルケトンを含んでいた。配合物は、その他に、それぞれネマチックおよびキラル化合物の総量（＝１００％）に対して、流動剤として０．０５質量％のＴｅｇｏＲａｄ２１００、光重合開始剤として１質量％のＬｕｃｉｒｉｎＴＰＯを含んでいた。
配合物Ａ（右旋性）：
式Ｉ．ｂの化合物
化合物Ｉ．ｂの質量に対して、３．１質量％の量の式ＩＶ．ａの化合物
配合物Ｂ（右旋性）：
式Ｉ．ｂの化合物
化合物Ｉ．ｂの質量に対して、２．６質量％の量の式ＩＶ．ａの化合物
配合物Ｃ（右旋性）：
式Ｉ．ｂの化合物
化合物Ｉ．ｂの質量に対して、２．０質量％の量の式ＩＶ．ａの化合物
配合物Ｄ（左旋性）：
式Ｉ．ｂの化合物
化合物Ｉ．ｂの質量に対して、８．１質量％の量の式ＩＶ．ｃの化合物
配合物Ｅ（左旋性）：
式Ｉ．ｂの化合物
化合物Ｉ．ｂの質量に対して、６．７質量％の量の式ＩＶ．ｃの化合物
配合物Ｆ（左旋性）：
式Ｉ．ｂの化合物
化合物Ｉ．ｂの質量に対して、５．０質量％の量の式ＩＶ．ｃの化合物
配合物Ｇ（右旋性）：
式Ｉ．ａの化合物
化合物Ｉ．ａの質量に対して、２．８質量％の量の式ＩＶ．ａの化合物
配合物Ｈ（左旋性）：
式Ｉ．ａの化合物
化合物Ｉ．ａの質量に対して、１０．７質量％の量の式ＩＶ．ｃの化合物
配合物Ｉ（右旋性）：
式Ｉ．ｂの化合物
化合物Ｉ．ｂの質量に対して、５．４８質量％の量の式ＩＶ．ａの化合物
配合物Ｊ（右旋性）：
式Ｉ．ｂの化合物
化合物Ｉ．ｂの質量に対して、４．６８質量％の量の式ＩＶ．ａの化合物
配合物Ｋ（左旋性）：
式Ｉ．ｂの化合物
化合物Ｉ．ｂの質量に対して、１３．３２質量％の量の式ＩＶ．ｃの化合物
配合物Ｌ（左旋性）：
式Ｉ．ｂの化合物
化合物Ｉ．ｂの質量に対して、１１．３８質量％の量の式ＩＶ．ｃの化合物
【０２２１】
２．）シートの製造−単層
ポリエチレンテレフタレートシート（支持シート）は、グラビアロールにより、それぞれ上記配合物にてコーティングされ（フィルム厚さ、約４μｍ）、乾燥路において１００、１１５および２×１２０℃（配合物Ａ〜ＦおよびＩ〜Ｌ）ないし４×９０℃（配合物ＧおよびＨ）にて乾燥され、紫外光（４５１ｍＷ／ｃｍ2）によって硬化された。
【０２２２】
シートＡおよびＤの反射極大は１０２０ｎｍに位置し、シートＢおよびＥの反射極大は１２３０ｎｍ、シートＣおよびＦの反射極大は１５９０ｎｍ、シートＧおよびＨの反射極大は９３０ｎｍ、シートＩおよびＫの反射極大は６００ｎｍ、シートＪおよびＬの反射極大は７００ｎｍにそれぞれ位置している。
【０２２３】
３．）シートの製造−多層
多層シートは、単層の接着、最上位の支持シートの剥離等によって得られた。多層シートは以下の配合物をベースとして以下に記載の層順序にて製造された：
シートＩ：
Ｇ−Ａ−Ｂ−Ｈ−Ａ−Ｂ
シートＩＩ：
Ａ−Ｂ−Ｃ−Ｄ−Ｅ−Ｆ
シートＩＩＩ：
Ｇ−Ａ−Ｂ−Ｃ−Ｈ−Ｄ−Ｅ−Ｆ
シートＩＶ：
Ｉ−Ａ−Ｂ−Ｃ−Ｄ−Ｅ−Ｆ
シートＶ：
Ｋ−Ａ−Ｂ−Ｃ−Ｄ−Ｅ−Ｆ
【０２２４】
４．）透過スペクトルの測定
太陽光の波スペクトル（３００〜２５００ｎｍ；Ｔsolar）における透過率測定はＩＳＯ９０５０に準拠して行われた。可視波長域（Ｔvis）ならびに波長域７８０〜１７００ｎｍの赤外線スペクトル域（ＴIR）における透過率も同様にして測定された。結果は以下の表に挙げた通りである。
【０２２５】
表
【表５】
0005746022.tif 000028